(57)【特許請求の範囲】
【請求項１】
一般式（１）
0003928408.tif 000005
（式中、Ｍは元素の周期律表の第４族の遷移金属原子を示し、Ａは元素の周期律表の第１６族の原子を示し、Ｒ1、Ｒ2は同一または相異なり、水素原子、炭素数１〜１０のアルキル基、炭素数６〜２０のアリール基または炭素数７〜２０のアラルキル基を示し、Ｒ3、Ｒ4、Ｒ5、Ｒ6は同一または相異なり、水素原子、炭素数１〜１０のアルキル基、炭素数１〜１０のアルコキシ基、炭素数６〜２０のアリール基、炭素数６〜２０のアリールオキシ基、炭素数７〜２０のアラルキル基、炭素数７〜２０のアラルキルオキシ基、炭素数１〜２０の炭化水素置換シリル基または炭素数１〜２０の炭化水素置換アミノ基を示し、Ｘ1、Ｘ2、Ｒ7、Ｒ8、Ｒ9、Ｒ10は同一または相異なり、水素原子、ハロゲン原子、炭素数１〜１０のアルキル基、炭素数１〜１０のアルコキシ基、炭素数６〜２０のアリール基、炭素数６〜２０のアリールオキシ基、炭素数７〜２０のアラルキル基、炭素数７〜２０のアラルキルオキシ基、炭素数１〜２０の炭化水素置換シリル基または炭素数１〜２０の炭化水素置換アミノ基を示し、Ｘ1とＸ2、Ｒ1とＲ2、隣接するＲ3、Ｒ4、Ｒ5、Ｒ6または隣接するＲ7、Ｒ8、Ｒ9、Ｒ10は互いに結合して環を形成していてもよいが、Ｒ1とＲ2が水素原子であると同時に、Ｒ3、Ｒ4、Ｒ5、Ｒ6がシクロペンタジエン環と一緒になって、２−メチルインデン−１−イル基を形成することはない。）
で示される遷移金属錯体。
【請求項２】
一般式（１）におけるＡが酸素原子である請求項１に記載の遷移金属錯体。
【請求項３】
Ｒ3、Ｒ4、Ｒ5、Ｒ6が同一または相異なり、水素原子、または炭素数１〜５のアルキル基である請求項１または２に記載の遷移金属錯体。
【請求項４】
Ｒ1とＲ2の少なくとも一つが水素原子ではない請求項１から３のいずれかに記載の遷移金属錯体。
【請求項５】
Ｘ1 、Ｘ2 がそれぞれ独立にハロゲン原子、ハロゲン原子で炭素原子数１〜２０のアルキル基、ハロゲン原子で炭素原子数７〜２０のアラルキル基またはハロゲン原子で炭素原子数６〜２０のアリール基であることを特徴とする請求項１から４のいずれかに記載の遷移金属錯体。
【請求項６】
一般式（２）
0003928408.tif 000006
（式中、Ｒ1、Ｒ2、Ｒ7〜Ｒ10は、前記と同じ意味を表わし、Ｒ3、Ｒ4、Ｒ5、Ｒ6は、同一または相異なり、水素原子、または炭素数１〜５のアルキル基を示す。）
で示される置換シクロペンタジエン。
【請求項７】
Ｒ1とＲ2の少なくとも一つが水素原子でない請求項６に記載の置換シクロペンタジエン。
【請求項８】
請求項１〜５のいずれかに記載する遷移金属錯体、および下記化合物（Ａ）を組み合わせてなることを特徴とするオレフィン重合用触媒。
（Ａ）：  下記化合物（Ａ１）〜（Ａ３）のいずれか、あるいはそれらの２〜３種の混合物
（Ａ１）：  一般式  Ｅ1 a Ａｌ（Ｚ）3-a で示される有機アルミニウム化合物
（Ａ２）:  一般式  ｛−Ａｌ（Ｅ2 ）−Ｏ−｝b で示される構造を有する環状のアルミノキサン
（Ａ３）：  一般式  Ｅ3 ｛−Ａｌ（Ｅ3 ）−Ｏ−｝c Ａｌ（Ｅ3） 2 で示される構造を有する線状のアルミノキサン
（式中、Ｅ1 〜Ｅ3 は同一または相異なり、炭素原子数１〜８の炭化水素基であり、Ｚは同一または相異なり、水素原子またはハロゲン原子を表し、ａは１、２または３で、ｂは２以上の整数を、ｃは１以上の整数を表す。）
【請求項９】
請求項１〜５のいずれかに記載の遷移金属錯体、下記化合物（Ａ）および（Ｂ）
を組み合わせてなることを特徴とするオレフィン重合用触媒。
（Ａ）：  下記化合物（Ａ１）〜（Ａ３）のいずれか、あるいはそれらの２〜３種の混合物
（Ａ１）：  一般式  Ｅ1 a Ａｌ（Ｚ）3-a で示される有機アルミニウム化合物
（Ａ２）:  一般式  ｛−Ａｌ（Ｅ2 ）−Ｏ−｝b で示される構造を有する環状のアルミノキサン、
（Ａ３）：  一般式  Ｅ3 ｛−Ａｌ（Ｅ3 ）−Ｏ−｝c Ａｌ（Ｅ3） 2 で示される構造を有する線状のアルミノキサン
（式中、Ｅ1 〜Ｅ3 は同一または相異なり、炭素原子数１〜８の炭化水素基であり、Ｚは同一または相異なり、水素原子またはハロゲン原子を示し、ａは１、２または３で、ｂは２以上の整数を、ｃは１以上の整数を示す。）
（Ｂ）:  下記化合物（Ｂ１）〜（Ｂ３）のいずれか、あるいはそれらの２〜３種の混合物
（Ｂ１）：  一般式  ＢＱ1 Ｑ2 Ｑ3 で表されるホウ素化合物、
（Ｂ２）：  一般式  Ｚ+ （ＢＱ1 Ｑ2 Ｑ3 Ｑ4 ）- で表されるホウ素化合物、
（Ｂ３）：  一般式（Ｌ−Ｈ）+ （ＢＱ1 Ｑ2 Ｑ3 Ｑ4 ）- で表されるホウ素化合物
（式中、Ｂは３価の原子価状態のホウ素原子であり、Ｑ1 〜Ｑ4 は同一または相異なり、ハロゲン原子、炭素原子数１〜２０の炭化水素基、炭素原子数１〜２０のハロゲン化炭化水素基、炭素原子数１〜２０の置換シリル基、炭素原子数１〜２０のアルコキシ基または炭素原子数２〜２０の２置換アミノ基を示す。）
【請求項１０】
請求項８または９に記載のオレフィン重合用触媒を用いてオレフィンを重合することを特徴とするオレフィン重合体の製造方法。
【発明の詳細な説明】
【０００１】
【発明の属する技術分野】
本発明は、遷移金属錯体、その構成成分となる配位子、重合用触媒およびそれを用いる重合体の製造方法に関する。
【０００２】
【従来の技術】
既に、メタロセン錯体を用いるオレフィン重合体の製造法については多くの報告がなされている。例えば、特開昭５８−１９３０９号公報において、メタロセン錯体とアルミノキサンを用いたオレフィン重合体の製造方法に関して報告されている。このビス（シクロペンタジエニル）ジルコニウムジクロライド及びメチルアルミノキサンを用いた触媒でオレフィン重合を行うと、得られるオレフィン重合体の分子量が低いという問題があった。この問題を改良するために、ハーフメタロセン型遷移金属錯体が開発されている。例えば、特開平３−１６３０８８号公報においては、ジメチルシリル（テトラメチルシクロペンタジエニル）（３−tert―ブチル−５−メチル−２−フェノキシ）チタニウムジクロリドが、特開平９−８７３１３号においてはジメチルシリル（テトラメチルシクロペンタジエニル）（tert−アミド）チタニウムジクロリドがそれぞれ開示されており、オレフィン重合触媒成分として工業的の利用価値は高い。しかし、これらの遷移金属錯体はその製造過程において、水分に不安定で取り扱いの困難なケイ素化合物を用いる必要があり、より簡便な取り扱いのできる配位子系への改良、および触媒の高機能化が望まれている。なお、Chem.  Commun.,1999,1405-1406には、１−（２−メチルインデン−１−イル）−２−ナフチルメチルアルコキシジルコニウム  ビスジエチルアミドが記載されているが、重合触媒としての機能については知られていない。
【０００３】
【発明が解決しようとする課題】
本発明はこのような状況に鑑み、オレフィン重合の工業プロセスにおいて工業的に有利な反応温度条件において優れた活性を発揮する重合用錯体成分、およびその構成成分となる配位子を提供し、該錯体を含有する高活性なオレフィン重合用触媒と、それを用いたオレフィン重合体の製造方法を提供することを目的とするものである。
【０００４】
【課題を解決するための手段】
本発明者らは、上記課題を解決するため、鋭意検討した結果、置換シクロペンタジエン、それを配位子として有する遷移金属錯体を見出し、本発明に至った。
すなわち本発明は、一般式（１）
0003928408.tif 000002
（式中、Ｍは元素の周期律表の第４族の遷移金属原子を示し、Ａは元素の周期律表の第１６族の原子を示し、Ｒ1、Ｒ2は同一または相異なり、水素原子、炭素数１〜１０のアルキル基、炭素数６〜２０のアリール基または炭素数７〜２０のアラルキル基を示し、Ｒ3、Ｒ4、Ｒ5、Ｒ6は同一または相異なり、水素原子、炭素数１〜１０のアルキル基、炭素数１〜１０のアルコキシ基、炭素数６〜２０のアリール基、炭素数６〜２０のアリールオキシ基、炭素数７〜２０のアラルキル基、炭素数７〜２０のアラルキルオキシ基、炭素数１〜２０の炭化水素置換シリル基または炭素数１〜２０の炭化水素置換アミノ基を示し、Ｘ1、Ｘ2、Ｒ7、Ｒ8、Ｒ9、Ｒ10は同一または相異なり、水素原子、ハロゲン原子、炭素数１〜１０のアルキル基、炭素数１〜１０のアルコキシ基、炭素数６〜２０のアリール基、炭素数６〜２０のアリールオキシ基、炭素数７〜２０のアラルキル基、炭素数７〜２０のアラルキルオキシ基、炭素数１〜２０の炭化水素置換シリル基または炭素数１〜２０の炭化水素置換アミノ基を示し、Ｘ1とＸ2、Ｒ1とＲ2、隣接するＲ3、Ｒ4、Ｒ5、Ｒ6または隣接するＲ7、Ｒ8、Ｒ9、Ｒ10は互いに結合して環を形成していてもよいが、Ｒ1とＲ2が水素原子であると同時に、Ｒ3、Ｒ4、Ｒ5、Ｒ6がシクロペンタジエン環と一緒になって、２−メチルインデン−１−イル基を形成することはない。）
で示される遷移金属錯体、配位子、製造方法および該遷移金属錯体を触媒成分とする重合用触媒を提供するものである。
【０００５】
【発明の実施の形態】
以下、本発明について詳細に説明する。
一般式（１）で示される遷移金属錯体において、Ｍで示される遷移金属原子とは、元素の周期律表（ＩＵＰＡＣ無機化学命名法改定版１９８９）の第４族の遷移金属原子であり、例えばチタン原子、ジルコニウム原子、ハフニウム原子などが挙げられる。
【０００６】
Ａとして示される元素の周期律表の第１６族の原子としては、例えば酸素原子、硫黄原子、セレン原子などが挙げられ、好ましくは酸素原子である。
【０００７】
Ｘ1、Ｘ2、Ｒ7、Ｒ8、Ｒ9、Ｒ10におけるハロゲン原子としてはフッ素原子、塩素原子、臭素原子、ヨウ素原子などが例示される。
【０００８】
Ｘ1、Ｘ2、Ｒ1、Ｒ2、Ｒ3、Ｒ4、Ｒ5、Ｒ6、Ｒ7、Ｒ8、Ｒ9、Ｒ10における置換されていてもよい炭素数１〜１０のアルキル基の置換基としては、ハロゲン原子等が挙げられ、具体例としては、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、アミル基 、ｎ−ヘキシル基、ｎ−オクチル基、ｎ−デシル基、フルオロメチル基、ジフルオロメチル基、トリフルオロメチル基、フルオロエチル基、ジフルオロエチル基、トリフルオロエチル基、テトラフルオロエチル基、ペンタフルオロエチル基、パーフルオロプロピル基、パーフルオロブチル基、パーフルオロペンチル基、パーフルオロヘキシル基、パーフルオロオクチル基、パーフルオロデシル基、トリクロロメチル基などが例示され、好ましくは、メチル基、エチル基、イソプロピル基、 ｔｅｒｔ−ブチル基、アミル基等が挙げられる。
【０００９】
Ｘ1、Ｘ2、Ｒ1、Ｒ2、Ｒ3、Ｒ4、Ｒ5、Ｒ6、Ｒ7、Ｒ8、Ｒ9、Ｒ10における置換されていてもよい炭素数６〜２０のアリール基としては、フェニル基、ナフチル基、アントラセニル基等が挙げられ、置換基としては、アルキル基が挙げられ、具体例としては、例えば、フェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、 ｎ−ペンチルフェニル基、 ネオペンチルフェニル基、 ｎ−ヘキシルフェニル基、 ｎ−オクチルフェニル基、 ｎ−デシルフェニル基、 ｎ−ドデシルフェニル基、 ｎ−テトラデシルフェニル基、ナフチル基、アントラセニル基およびこれらのフッ素原子置換アリール基が例示され、好ましくはフェニル基が挙げられる。
【００１０】
Ｘ1、Ｘ2、Ｒ1、Ｒ2、Ｒ3、Ｒ4、Ｒ5、Ｒ6、Ｒ7、Ｒ8、Ｒ9、Ｒ10における置換されていてもよい炭素数７〜２０のアラルキル基としては、ベンジル基、ナフチルメチル基、アントラセニルメチル基、ジフェニルメチル基等が挙げられ、置換基としては、例えばアルキル基が挙げられ、具体例としては、例えば、ベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−ドデシルフェニル）メチル基、（ｎ−テトラデシルフェニル）メチル基、ナフチルメチル基、アントラセニルメチル基、ジフェニルメチル基およびこれらのフッ素原子置換アラルキル基が挙げられ、好ましくはベンジル基が挙げられる。
【００１１】
置換基Ｘ1、Ｘ2、Ｒ3、Ｒ4、Ｒ5、Ｒ6、Ｒ7、Ｒ8、Ｒ9、Ｒ10における置換されていてもよい炭素数１〜１０のアルコキシ基の置換基としては、ハロゲン原子等が挙げられ、具体例としては、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、ネオペントキシ基、ｎ−ヘキソキシ基、ｎ−オクトキシ基、ｎ−デキソキシ基、およびこれらのフッ素原子置換アルコキシ基が挙げられ、好ましくは、メトキシ基、エトキシ基、 ｔｅｒｔ−ブトキシ基である。
【００１２】
置換基Ｘ1、Ｘ2、Ｒ3、Ｒ4、Ｒ5、Ｒ6、Ｒ7、Ｒ8、Ｒ9、Ｒ10における置換されていてもよい炭素数６〜２０のアリールオキシ基としてはフェノキシ基、ナフトキシ基、アントラセノキシ基が挙げられ、置換基としては、アルキル基等が挙げられ、具体例としてはフェノキシ基、２−メチルフェノキシ基、３−メチルフェノキシ基、４−メチルフェノキシ基、２，３−ジメチルフェノキシ基、２，４−ジメチルフェノキシ基、２，５−ジメチルフェノキシ基、２，６−ジメチルフェノキシ基、３，４−ジメチルフェノキシ基、３，５−ジメチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、３，４，５−トリメチルフェノキシ基、２，３，４，５−テトラメチルフェノキシ基、２，３，４，６−テトラメチルフェノキシ基、２，３，５，６−テトラメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ｎ−テトラデシルフェノキシ基、ナフトキシ基、アントラセノキシ基、およびこれらのフッ素置換アリールオキシ基が挙げられる。
【００１３】
置換基Ｘ1、Ｘ2、Ｒ3、Ｒ4、Ｒ5、Ｒ6、Ｒ7、Ｒ8、Ｒ9、Ｒ10における炭素数１〜２０の炭化水素置換シリル基とは、炭素数１〜２０の炭化水素基で置換されたシリル基であって、ここでの炭化水素基としては、例えば、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、アミル基 、ｎ−ヘキシル基、シクロヘキシル基、ｎ−オクチル基、ｎ−デシル基などの炭素原子数１〜１０のアルキル基、フェニル基、トリル基、キシリル基、ナフチル基、アントラセニル基などの炭素原子数１〜２０のアリール基等が挙げられる。かかる炭素数１〜２０の炭化水素置換シリル基としては、例えば、メチルシリル基、エチルシリル基、フェニルシリル基などの１置換シリル基、ジメチルシリル基、ジエチルシリル基、ジフェニルシリル基などの２置換シリル基、トリメチルシリル基、トリエチルシリル基、トリ−ｎ−プロピルシリル基、トリ−イソプロピルシリル基、トリ−ｎ−ブチルシリル基、トリ−ｓｅｃ−ブチルシリル基、トリ−ｔｅｒｔ−ブチルシリル基、トリ−イソブチルシリル基、ｔｅｒｔ−ブチルジメチルシリル基、トリ−ｎ−ペンチルシリル基、トリ−ｎ−ヘキシルシリル基、トリシクロヘキシルシリル基、トリフェニルシリル基などの３置換シリル基等が挙げられ、好ましくはトリメチルシリル基、 ｔｅｒｔ−ブチルジメチルシリル基、トリフェニルシリル基が挙げられる。これらの置換シリル基はいずれもその炭化水素基がフッ素原子で置換されていてもよい。
【００１４】
置換基Ｘ1、Ｘ2、Ｒ3、Ｒ4、Ｒ5、Ｒ6、Ｒ7、Ｒ8、Ｒ9、Ｒ10における炭素数１〜２０の炭化水素置換アミノ基とは２つの炭化水素基で置換されたアミノ基であって、ここでの炭化水素基としては、例えば、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、アミル基 、ｎ−ヘキシル基、シクロヘキシル基、ｎ−オクチル基、ｎ−デシル基などの炭素原子数１〜１０のアルキル基、フェニル基、トリル基、キシリル基、ナフチル基、アントラセニル基などの炭素原子数１〜２０のアリール基等が挙げられる。かかる炭素数１〜２０の炭化水素置換アミノ基としては、例えば、ジメチルアミノ基、ジエチルアミノ基、ジ−ｎ−プロピルアミノ基、ジイソプロピルアミノ基、ジ−ｎ−ブチルアミノ基、ジ−ｓｅｃ−ブチルアミノ基、ジ−ｔｅｒｔ−ブチルアミノ基、ジ−イソブチルアミノ基、 ｔｅｒｔ −ブチルイソプロピルアミノ基、 ジ−ｎ−ヘキシルアミノ基、ジ−ｎ−オクチルアミノ基、ジ−ｎ−デシルアミノ基、ジフェニルアミノ基等が挙げられ、好ましくはジメチルアミノ基、ジエチルアミノ基が挙げられる。置換基、Ｒ7、Ｒ8、Ｒ9、Ｒ10おけるハロゲン原子としては、フッ素原子、塩素原子、臭素原子、ヨウ素原子が挙げられ、好ましくはフッ素原子、塩素原子が挙げられる。
【００１５】
Ｘ1とＸ2、Ｒ1とＲ2、隣接するＲ3、Ｒ4、Ｒ5、Ｒ6または隣接するＲ7、Ｒ8、Ｒ9、Ｒ10は互いに結合して環を形成していてもよい。
【００１６】
一般式（１）で示される遷移金属錯体としては、例えば
２-（シクロペンタジエニル）ベンジルオキシチタニウムジクロライド、２-（２−メチルシクロペンタジエニル）ベンジルオキシチタニウムジクロライド、２-（３−メチルシクロペンタジエニル）ベンジルオキシチタニウムジクロライド、２−（２,３−ジメチルシクロペンタジエニル）ベンジルオキシチタニウムジクロライド、２−（２,４−ジメチルシクロペンタジエニル）ベンジルオキシチタニウムジクロライド、２−（２,３,４−トリメチルシクロペンタジエニル）ベンジルオキシチタニウムジクロライド、２−（２,３,５−トリメチルシクロペンタジエニル）ベンジルオキシチタニウムジクロライド、２−（２，３，４，５−テトラメチルシクロペンタジエニル）ベンジルオキシチタニウムジクロライド、２−（２−ジメチルアミノメチルシクロペンタジエニル）ベンジルオキシチタニウムジクロライド、２−（３−ジメチルアミノメチルシクロペンタジエニル）ベンジルオキシチタニウムジクロライド、２−（インデン−１−イル）ベンジルオキシチタニウムジクロライド、２−（２−メチルインデン−１−イル）ベンジルオキシチタニウムジクロライド、２−（２−フェニルインデン−１−イル）ベンジルオキシチタニウムジクロライド、２−（フルオレン−１−イル）ベンジルオキシチタニウムジクロライド
【００１７】
２-（シクロペンタジエニル）−１−ナフチルメチルオキシチタニウムジクロライド、２-（２−メチルシクロペンタジエニル）−１−ナフチルメチルオキシチタニウムジクロライド、２-（３−メチルシクロペンタジエニル）−１−ナフチルメチルオキシチタニウムジクロライド、２−（２,３−ジメチルシクロペンタジエニル）−１−ナフチルメチルオキシチタニウムジクロライド、２−（２,４−ジメチルシクロペンタジエニル）−１−ナフチルメチルオキシチタニウムジクロライド、２−（２,３,４−トリメチルシクロペンタジエニル）−１−ナフチルメチルオキシチタニウムジクロライド、２−（２,３,５−トリメチルシクロペンタジエニル）−１−ナフチルメチルオキシチタニウムジクロライド、２−（２，３，４，５−テトラメチルシクロペンタジエニル）−１−ナフチルメチルオキシチタニウムジクロライド、２−（２−ジメチルアミノメチルシクロペンタジエニル）−１−ナフチルメチルオキシチタニウムジクロライド、２−（３−ジメチルアミノメチルシクロペンタジエニル）−１−ナフチルメチルオキシチタニウムジクロライド、２−（インデン−１−イル）−１−ナフチルメチルオキシチタニウムジクロライド、２−（２−メチルインデン−１−イル）−１−ナフチルメチルオキシチタニウムジクロライド、２−（２−フェニルインデン−１−イル）−１−ナフチルメチルオキシチタニウムジクロライド、２−（フルオレン−１−イル）−１−ナフチルメチルオキシチタニウムジクロライド
【００１８】
１−[２-（シクロペンタジエニル）フェニル]エチルオキシチタニウムジクロライド、１−[２-（２−メチルシクロペンタジエニル）フェニル]エチルオキシチタニウムジクロライド、１−[２-（３−メチルシクロペンタジエニル）フェニル]エチルオキシチタニウムジクロライド、１−[２−（２,３−ジメチルシクロペンタジエニル）フェニル]エチルオキシチタニウムジクロライド、１−[２−（２,４−ジメチルシクロペンタジエニル）フェニル]エチルオキシチタニウムジクロライド、１−[２−（２,３,４−トリメチルシクロペンタジエニル）フェニル]エチルオキシチタニウムジクロライド、１−[２−（２,３,５−トリメチルシクロペンタジエニル）フェニル]エチルオキシチタニウムジクロライド、１−[２−（２，３，４，５−テトラメチルシクロペンタジエニル）フェニル]エチルオキシチタニウムジクロライド、１−[２−（２−ジメチルアミノメチルシクロペンタジエニル）フェニル]エチルオキシチタニウムジクロライド、１−[２−（３−ジメチルアミノメチルシクロペンタジエニル）フェニル]エチルオキシチタニウムジクロライド、１−[２−（インデン−１−イル）フェニル]エチルオキシチタニウムジクロライド、１−[２−（２−メチルインデン−１−イル）フェニル]エチルオキシチタニウムジクロライド、１−[２−（２−フェニルインデン−１−イル）フェニル]エチルオキシチタニウムジクロライド、１−[２−（フルオレン−１−イル）フェニル]エチルオキシチタニウムジクロライド
【００１９】
１−[２-（シクロペンタジエニル）−１−ナフチル]エチルオキシチタニウムジクロライド、１−[２-（２−メチルシクロペンタジエニル）−１−ナフチル]エチルオキシチタニウムジクロライド、１−[２-（３−メチルシクロペンタジエニル）−１−ナフチル]エチルオキシチタニウムジクロライド、１−[２−（２,３−ジメチルシクロペンタジエニル）−１−ナフチル]エチルオキシチタニウムジクロライド、１−[２−（２,４−ジメチルシクロペンタジエニル）−１−ナフチル]エチルオキシチタニウムジクロライド、１−[２−（２,３,４−トリメチルシクロペンタジエニル）−１−ナフチル]エチルオキシチタニウムジクロライド、１−[２−（２,３,５−トリメチルシクロペンタジエニル）−１−ナフチル]エチルオキシチタニウムジクロライド、１−[２−（２，３，４，５−テトラメチルシクロペンタジエニル）−１−ナフチル]エチルオキシチタニウムジクロライド、１−[２−（２−ジメチルアミノメチルシクロペンタジエニル）−１−ナフチル]エチルオキシチタニウムジクロライド、１−[２−（３−ジメチルアミノメチルシクロペンタジエニル）−１−ナフチル]エチルオキシチタニウムジクロライド、１−[２−（インデン−１−イル）−１−ナフチル]エチルオキシチタニウムジクロライド、１−[２−（２−メチルインデン−１−イル）−１−ナフチル]エチルオキシチタニウムジクロライド、１−[２−（２−フェニルインデン−１−イル）−１−ナフチル]エチルオキシチタニウムジクロライド、１−[２−（フルオレン−１−イル）−１−ナフチル]エチルオキシチタニウムジクロライド
【００２０】
１−[２-（シクロペンタジエニル）フェニル]−１−メチル−エチルオキシチタニウムジクロライド、１−[２-（２−メチルシクロペンタジエニル）フェニル] −１−メチル−エチルオキシチタニウムジクロライド、１−[２-（３−メチルシクロペンタジエニル）フェニル]−１−メチル−エチルオキシチタニウムジクロライド、１−[２−（２,３−ジメチルシクロペンタジエニル）フェニル]−１−メチル−エチルオキシチタニウムジクロライド、１−[２−（２,４−ジメチルシクロペンタジエニル）フェニル]−１−メチル−エチルオキシチタニウムジクロライド、１−[２−（２,３,４−トリメチルシクロペンタジエニル）フェニル]−１−メチル−エチルオキシチタニウムジクロライド、１−[２−（２,３,５−トリメチルシクロペンタジエニル）フェニル]−１−メチル−エチルオキシチタニウムジクロライド、１−[２−（２，３，４，５−テトラメチルシクロペンタジエニル）フェニル]−１−メチル−エチルオキシチタニウムジクロライド、１−[２−（２−ジメチルアミノメチルシクロペンタジエニル）フェニル]−１−メチル−エチルオキシチタニウムジクロライド、１−[２−（３−ジメチルアミノメチルシクロペンタジエニル）フェニル]−１−メチル−エチルオキシチタニウムジクロライド、１−[２−（インデン−１−イル）フェニル]−１−メチル−エチルオキシチタニウムジクロライド、１−[２−（２−メチルインデン−１−イル）フェニル]−１−メチル−エチルオキシチタニウムジクロライド、１−[２−（２−フェニルインデン−１−イル）フェニル]−１−メチル−エチルオキシチタニウムジクロライド、１−[２−（フルオレン−１−イル）フェニル]−１−メチル−エチルオキシチタニウムジクロライド
【００２１】
１−[２-（シクロペンタジエニル）−１−ナフチル]−１−メチル−エチルオキシチタニウムジクロライド、１−[２-（２−メチルシクロペンタジエニル）−１−ナフチル]−１−メチル−エチルオキシチタニウムジクロライド、１−[２-（３−メチルシクロペンタジエニル）−１−ナフチル]−１−メチル−エチルオキシチタニウムジクロライド、１−[２−（２,３−ジメチルシクロペンタジエニル）−１−ナフチル]−１−メチル−エチルオキシチタニウムジクロライド、１−[２−（２,４−ジメチルシクロペンタジエニル）−１−ナフチル]−１−メチル−エチルオキシチタニウムジクロライド、１−[２−（２,３,４−トリメチルシクロペンタジエニル）−１−ナフチル]−１−メチル−エチルオキシチタニウムジクロライド、１−[２−（２,３,５−トリメチルシクロペンタジエニル）−１−ナフチル]−１−メチル−エチルオキシチタニウムジクロライド、１−[２−（２，３，４，５−テトラメチルシクロペンタジエニル）−１−ナフチル]−１−メチル−エチルオキシチタニウムジクロライド、１−[２−（２−ジメチルアミノメチルシクロペンタジエニル）−１−ナフチル]−１−メチル−エチルオキシチタニウムジクロライド、１−[２−（３−ジメチルアミノメチルシクロペンタジエニル）−１−ナフチル]−１−メチル−エチルオキシチタニウムジクロライド、１−[２−（インデン−１−イル）−１−ナフチル]−１−メチル−エチルオキシチタニウムジクロライド、１−[２−（２−メチルインデン−１−イル）−１−ナフチル]−１−メチル−エチルオキシチタニウムジクロライド、１−[２−（２−フェニルインデン−１−イル）−１−ナフチル]−１−メチル−エチルオキシチタニウムジクロライド、１−[２−（フルオレン−１−イル）−１−ナフチル]−１−メチル−エチルオキシチタニウムジクロライド
【００２２】
[２-（シクロペンタジエニル）フェニル]−ｔ−ブチル−メチルオキシチタニウムジクロライド、[２-（２−メチルシクロペンタジエニル）フェニル]−ｔ−ブチル−メチルオキシチタニウムジクロライド、[２-（３−メチルシクロペンタジエニル）フェニル]−ｔ−ブチル−メチルオキシチタニウムジクロライド、[２−（２,３−ジメチルシクロペンタジエニル）フェニル]−ｔ−ブチル−メチルオキシチタニウムジクロライド、[２−（２,４−ジメチルシクロペンタジエニル）フェニル]−ｔ−ブチル−メチルオキシチタニウムジクロライド、[２−（２,３,４−トリメチルシクロペンタジエニル）フェニル]−ｔ−ブチル−メチルオキシチタニウムジクロライド、[２−（２,３,５−トリメチルシクロペンタジエニル）フェニル]−ｔ−ブチル−メチルオキシチタニウムジクロライド、[２−（２，３，４，５−テトラメチルシクロペンタジエニル）フェニル]−ｔ−ブチル−メチルオキシチタニウムジクロライド、 [２−（２−ジメチルアミノメチルシクロペンタジエニル）フェニル]−ｔ−ブチル−メチルオキシオキシチタニウムジクロライド、 [２−（３−ジメチルアミノメチルシクロペンタジエニル）フェニル]−ｔ−ブチル−メチルオキシチタニウムジクロライド、[２−（インデン−１−イル）フェニル]−ｔ−ブチル−メチルオキシチタニウムジクロライド、 [２−（２−メチルインデン−１−イル）フェニル]−ｔ−ブチル−メチルオキシチタニウムジクロライド、 [２−（２−フェニルインデン−１−イル）フェニル]−ｔ−ブチル−メチルオキシチタニウムジクロライド、[２−（フルオレン−１−イル）フェニル]−ｔ−ブチル−メチルオキシチタニウムジクロライド
【００２３】
[２-（シクロペンタジエニル）−１−ナフチル]−ｔ−ブチル−メチルオキシチタニウムジクロライド、[２-（２−メチルシクロペンタジエニル）−１−ナフチル]−ｔ−ブチル−メチルオキシチタニウムジクロライド、[２-（３−メチルシクロペンタジエニル）−１−ナフチル]−ｔ−ブチル−メチルオキシチタニウムジクロライド、[２−（２,３−ジメチルシクロペンタジエニル）−１−ナフチル]−ｔ−ブチル−メチルオキシチタニウムジクロライド、[２−（２,４−ジメチルシクロペンタジエニル）−１−ナフチル]−ｔ−ブチル−メチルオキシチタニウムジクロライド、[２−（２,３,４−トリメチルシクロペンタジエニル）−１−ナフチル]−ｔ−ブチル−メチルオキシチタニウムジクロライド、[２−（２,３,５−トリメチルシクロペンタジエニル）−１−ナフチル]−ｔ−ブチル−メチルオキシチタニウムジクロライド、[２−（２，３，４，５−テトラメチルシクロペンタジエニル）−１−ナフチル]−ｔ−ブチル−メチルオキシチタニウムジクロライド、[２−（２−ジメチルアミノメチルシクロペンタジエニル）−１−ナフチル]−ｔ−ブチル−メチルオキシチタニウムジクロライド、[２−（３−ジメチルアミノメチルシクロペンタジエニル）−１−ナフチル]−ｔ−ブチル−メチルオキシチタニウムジクロライド、[２−（インデン−１−イル）−１−ナフチル] −ｔ−ブチル−メチルオキシチタニウムジクロライド、[２−（２−メチルインデン−１−イル）−１−ナフチル]−ｔ−ブチル−メチルオキシチタニウムジクロライド、[２−（２−フェニルインデン−１−イル）−１−ナフチル]−ｔ−ブチル−メチルオキシチタニウムジクロライド、[２−（フルオレン−１−イル）−１−ナフチル]−ｔ−ブチル−メチルオキシチタニウムジクロライド
【００２４】
[２-（シクロペンタジエニル）フェニル]フェニルメチルオキシチタニウムジクロライド、[２-（２−メチルシクロペンタジエニル）フェニル]フェニルメチルオキシチタニウムジクロライド、[２-（３−メチルシクロペンタジエニル）フェニル]フェニルメチルオキシチタニウムジクロライド、[２−（２,３−ジメチルシクロペンタジエニル）フェニル]フェニルメチルオキシチタニウムジクロライド、[２−（２,４−ジメチルシクロペンタジエニル）フェニル]フェニルメチルオキシチタニウムジクロライド、[２−（２,３,４−トリメチルシクロペンタジエニル）フェニル]フェニルメチルオキシチタニウムジクロライド、[２−（２,３,５−トリメチルシクロペンタジエニル）フェニル]フェニルメチルオキシチタニウムジクロライド、[２−（２，３，４，５−テトラメチルシクロペンタジエニル）フェニル]フェニルメチルオキシチタニウムジクロライド、 [２−（２−ジメチルアミノメチルシクロペンタジエニル）フェニル]フェニルメチルオキシオキシチタニウムジクロライド、 [２−（３−ジメチルアミノメチルシクロペンタジエニル）フェニル]フェニルメチルオキシチタニウムジクロライド、[２−（インデン−１−イル）フェニル]フェニルメチルオキシチタニウムジクロライド、 [２−（２−メチルインデン−１−イル）フェニル]フェニルメチルオキシチタニウムジクロライド、 [２−（２−フェニルインデン−１−イル）フェニル]フェニルメチルオキシチタニウムジクロライド、[２−（フルオレン−１−イル）フェニル]フェニルメチルオキシチタニウムジクロライド
【００２５】
[２-（シクロペンタジエニル）−１−ナフチル]フェニルメチルオキシチタニウムジクロライド、[２-（２−メチルシクロペンタジエニル）−１−ナフチル]フェニルメチルオキシチタニウムジクロライド、[２-（３−メチルシクロペンタジエニル）−１−ナフチル]フェニルメチルオキシチタニウムジクロライド、[２−（２,３−ジメチルシクロペンタジエニル）−１−ナフチル]フェニルオキシチタニウムジクロライド、[２−（２,４−ジメチルシクロペンタジエニル）−１−ナフチル]フェニルメチルオキシチタニウムジクロライド、[２−（２,３,４−トリメチルシクロペンタジエニル）−１−ナフチル]フェニルメチルオキシチタニウムジクロライド、[２−（２,３,５−トリメチルシクロペンタジエニル）−１−ナフチル]フェニルメチルオキシチタニウムジクロライド、[２−（２，３，４，５−テトラメチルシクロペンタジエニル）−１−ナフチル]フェニルメチルオキシチタニウムジクロライド、[２−（２−ジメチルアミノメチルシクロペンタジエニル）−１−ナフチル]フェニルメチルオキシチタニウムジクロライド、[２−（３−ジメチルアミノメチルシクロペンタジエニル）−１−ナフチル]フェニルメチルオキシチタニウムジクロライド、[２−（インデン−１−イル）−１−ナフチル]フェニルメチルオキシチタニウムジクロライド、[２−（２−メチルインデン−１−イル）−１−ナフチル]フェニルメチルオキシチタニウムジクロライド、[２−（２−フェニルインデン−１−イル）−１−ナフチル]フェニルメチルオキシチタニウムジクロライド、[２−（フルオレン−１−イル）−１−ナフチル]フェニルメチルオキシチタニウムジクロライド
【００２６】
[２-（シクロペンタジエニル）フェニル]ジフェニルメチルオキシチタニウムジクロライド、[２-（２−メチルシクロペンタジエニル）フェニル]ジフェニルメチルオキシチタニウムジクロライド、[２-（３−メチルシクロペンタジエニル）フェニル]ジフェニルメチルオキシチタニウムジクロライド、[２−（２,３−ジメチルシクロペンタジエニル）フェニル]ジフェニルメチルオキシチタニウムジクロライド、[２−（２,４−ジメチルシクロペンタジエニル）フェニル]ジフェニルメチルオキシチタニウムジクロライド、[２−（２,３,４−トリメチルシクロペンタジエニル）フェニル]ジフェニルメチルオキシチタニウムジクロライド、[２−（２,３,５−トリメチルシクロペンタジエニル）フェニル]ジフェニルメチルオキシチタニウムジクロライド、[２−（２，３，４，５−テトラメチルシクロペンタジエニル）フェニル]ジフェニルメチルオキシチタニウムジクロライド、 [２−（２−ジメチルアミノメチルシクロペンタジエニル）フェニル]ジフェニルメチルオキシオキシチタニウムジクロライド、 [２−（３−ジメチルアミノメチルシクロペンタジエニル）フェニル]ジフェニルメチルオキシチタニウムジクロライド、[２−（インデン−１−イル）フェニル]ジフェニルメチルオキシチタニウムジクロライド、 [２−（２−メチルインデン−１−イル）フェニル]ジフェニルメチルオキシチタニウムジクロライド、 [２−（２−フェニルインデン−１−イル）フェニル]ジフェニルメチルオキシチタニウムジクロライド、[２−（フルオレン−１−イル）フェニル]ジフェニルメチルオキシチタニウムジクロライド
【００２７】
[２-（シクロペンタジエニル）−１−ナフチル]ジフェニルメチルオキシチタニウムジクロライド、[２-（２−メチルシクロペンタジエニル）−１−ナフチル] ジフェニルメチルオキシチタニウムジクロライド、[２-（３−メチルシクロペンタジエニル）−１−ナフチル]ジフェニルメチルオキシチタニウムジクロライド、[２−（２,３−ジメチルシクロペンタジエニル）−１−ナフチル]ジフェニルオキシチタニウムジクロライド、[２−（２,４−ジメチルシクロペンタジエニル）−１−ナフチル]ジフェニルメチルオキシチタニウムジクロライド、[２−（２,３,４−トリメチルシクロペンタジエニル）−１−ナフチル]ジフェニルメチルオキシチタニウムジクロライド、[２−（２,３,５−トリメチルシクロペンタジエニル）−１−ナフチル]ジフェニルメチルオキシチタニウムジクロライド、[２−（２，３，４，５−テトラメチルシクロペンタジエニル）−１−ナフチル]ジフェニルメチルオキシチタニウムジクロライド、[２−（２−ジメチルアミノメチルシクロペンタジエニル）−１−ナフチル]ジフェニルメチルオキシチタニウムジクロライド、[２−（３−ジメチルアミノメチルシクロペンタジエニル）−１−ナフチル]ジフェニルメチルオキシチタニウムジクロライド、[２−（インデン−１−イル）−１−ナフチル]ジフェニルメチルオキシチタニウムジクロライド、[２−（２−メチルインデン−１−イル）−１−ナフチル]ジフェニルメチルオキシチタニウムジクロライド、[２−（２−フェニルインデン−１−イル）−１−ナフチル]ジフェニルメチルオキシチタニウムジクロライド、[２−（フルオレン−１−イル）−１−ナフチル]ジフェニルメチルオキシチタニウムジクロライド
などが例示され、これらの化合物の（２−シクロペンタジエニル−１−ナフチル）を（２−シクロペンタジエニル−３−ナフチル）に変更した化合物、（インデン−１−イル）を（インデン−２−イル）に変更した化合物、チタニウムをジルコニウム、ハフニウムに変更した化合物、ジクロリドをジブロミド、ジアイオダイド、ジメトキシド、ジイソプロポキシド、ジブトキシド、ビスジメチルアミド、ビスジエチルアミド、ジメチル、ビストリメチルシリルメチルに変更した化合物などが同様に挙げられる。
【００２８】
かかる遷移金属錯体は、例えば一般式（２）
0003928408.tif 000003
（式中、Ｒ1、Ｒ2、Ｒ3、Ｒ4、Ｒ5、Ｒ6、Ｒ7、Ｒ8、Ｒ9、Ｒ10は前記と同じ意味を表すが、Ｒ3とＲ4、Ｒ5とＲ6が結合してシクロペンタジエン環と一緒になってフルオレン環を形成することはなく、シクロペンタジエン環の二重結合の方向は任意または混合物であってもよいが、Ｒ1とＲ2が水素原子であると同時に、Ｒ3、Ｒ4、Ｒ5、Ｒ6がシクロペンタジエン環と一緒になって、２−メチルインデン−１−イル基を形成することはない。）
で示される置換シクロペンタジエンと一般式（３）
ＭＸ1Ｘ2Ｘ3Ｘ4    （３）
（式中、Ｘ1とＸ2は前記と同じ意味を表わし、Ｘ3とＸ4は、それぞれ任意に水素原子、ハロゲン原子、置換されていてもよい炭素数１〜１０のアルキル基、置換されていてもよい炭素数１〜１０のアルコキシ基、置換されていてもよい炭素数６〜２０のアリール基、置換されていてもよい炭素数６〜２０のアリールオキシ基、置換されていてもよい炭素数７〜２０のアラルキル基、置換されていてもよい炭素数７〜２０のアラルキルオキシ基、炭素数１〜２０の炭化水素置換シリル基または炭素数１〜２０の炭化水素置換アミノ基を示し、Ｘ1とＸ2、および、Ｘ3とＸ4は互いに結合して環を形成していてもよい。）
で示される遷移金属化合物とを反応させることにより製造することができる。
【００２９】
一般式（２）で示される置換シクロペンタジエンとしては、
２−（シクロペンタジエニル）ベンジルアルコール、２-（２−メチルシクロペンタジエニル）ベンジルアルコール、２-（３−メチルシクロペンタジエニル）ベンジルアルコール、２−（２,３−ジメチルシクロペンタジエニル）ベンジルアルコール、２−（２,４−ジメチルシクロペンタジエニル）ベンジルアルコール、２−（２,３,４−トリメチルシクロペンタジエニル）ベンジルアルコール、２−（２,３,５−トリメチルシクロペンタジエニル）ベンジルアルコール、２−（２，３，４，５−テトラメチルシクロペンタジエニル）ベンジルアルコール、２−（２−ジメチルアミノメチルシクロペンタジエニル）ベンジルアルコール、２−（３−ジメチルアミノメチルシクロペンタジエニル）ベンジルアルコール、２−（インデン−１−イル）ベンジルアルコール、２−（２−メチルインデン−１−イル）ベンジルアルコール、２−（２−フェニルインデン−１−イル）ベンジルアルコール、２−（フルオレン−１−イル）ベンジルアルコール
【００３０】
２−（シクロペンタジエニル）−１−ナフチルメチルアルコール、２-（２−メチルシクロペンタジエニル）−１−ナフチルメチルアルコール、２-（３−メチルシクロペンタジエニル）−１−ナフチルメチルアルコール、２−（２,３−ジメチルシクロペンタジエニル）−１−ナフチルメチルアルコール、２−（２,４−ジメチルシクロペンタジエニル）−１−ナフチルメチルアルコール、２−（２,３,４−トリメチルシクロペンタジエニル）−１−ナフチルメチルアルコール、２−（２,３,５−トリメチルシクロペンタジエニル）−１−ナフチルメチルアルコール、２−（２，３，４，５−テトラメチルシクロペンタジエニル）−１−ナフチルメチルアルコール、２−（２−ジメチルアミノメチルシクロペンタジエニル）−１−ナフチルメチルアルコール、２−（３−ジメチルアミノメチルシクロペンタジエニル）−１−ナフチルメチルアルコール、２−（インデン−１−イル）−１−ナフチルメチルアルコール、２−（２−メチルインデン−１−イル）−１−ナフチルメチルアルコール、２−（２−フェニルインデン−１−イル）−１−ナフチルメチルアルコール、２−（フルオレン−１−イル）−１−ナフチルメチルアルコール
【００３１】
１−[２−（シクロペンタジエニル）フェニル]エチルアルコール、１−[２-（２−メチルシクロペンタジエニル）フェニル]エチルアルコール、１−[２-（３−メチルシクロペンタジエニル）フェニル]エチルアルコール、１−[２−（２,３−ジメチルシクロペンタジエニル）フェニル]エチルアルコール、１−[２−（２,４−ジメチルシクロペンタジエニル）フェニル]エチルアルコール、１−[２−（２,３,４−トリメチルシクロペンタジエニル）フェニル]エチルアルコール、１−[２−（２,３,５−トリメチルシクロペンタジエニル）フェニル]エチルアルコール、１−[２−（２，３，４，５−テトラメチルシクロペンタジエニル）フェニル]エチルアルコール、１−[２−（２−ジメチルアミノメチルシクロペンタジエニル）フェニル]エチルアルコール、１−[２−（３−ジメチルアミノメチルシクロペンタジエニル）フェニル]エチルアルコール、１−[２−（インデン−１−イル）フェニル]エチルアルコール、１−[２−（２−メチルインデン−１−イル）フェニル]エチルアルコール、１−[２−（２−フェニルインデン−１−イル）フェニル]エチルアルコール、１−[２−（フルオレン−１−イル）フェニル]エチルアルコール
【００３２】
１−[２-（シクロペンタジエニル）−１−ナフチル]エチルアルコール、１−[２-（２−メチルシクロペンタジエニル）−１−ナフチル]エチルアルコール、１−[２-（３−メチルシクロペンタジエニル）−１−ナフチル]エチルアルコール、１−[２−（２,３−ジメチルシクロペンタジエニル）−１−ナフチル] エチルアルコール、１−[２−（２,４−ジメチルシクロペンタジエニル）−１−ナフチル]エチルアルコール、１−[２−（２,３,４−トリメチルシクロペンタジエニル）−１−ナフチル]エチルアルコール、１−[２−（２,３,５−トリメチルシクロペンタジエニル）−１−ナフチル]エチルアルコール、１−[２−（２，３，４，５−テトラメチルシクロペンタジエニル）−１−ナフチル]エチルアルコール、１−[２−（２−ジメチルアミノメチルシクロペンタジエニル）−１−ナフチル]エチルアルコール、１−[２−（３−ジメチルアミノメチルシクロペンタジエニル）−１−ナフチル]エチルアルコール、１−[２−（インデン−１−イル）−１−ナフチル]エチルアルコール、１−[２−（２−メチルインデン−１−イル）−１−ナフチル]エチルアルコール、１−[２−（２−フェニルインデン−１−イル）−１−ナフチル]エチルアルコール、１−[２−（フルオレン−１−イル）−１−ナフチル]エチルアルコール
【００３３】
１−[２-（シクロペンタジエニル）フェニル]−１−メチル−エチルアルコール、１−[２-（２−メチルシクロペンタジエニル）フェニル] −１−メチル−エチルアルコール、１−[２-（３−メチルシクロペンタジエニル）フェニル]−１−メチル−エチルアルコール、１−[２−（２,３−ジメチルシクロペンタジエニル）フェニル]−１−メチル−エチルアルコール、１−[２−（２,４−ジメチルシクロペンタジエニル）フェニル]−１−メチル−エチルアルコール、１−[２−（２,３,４−トリメチルシクロペンタジエニル）フェニル]−１−メチル−エチルアルコール、１−[２−（２,３,５−トリメチルシクロペンタジエニル）フェニル]−１−メチル−エチルアルコール、１−[２−（２，３，４，５−テトラメチルシクロペンタジエニル）フェニル]−１−メチル−エチルアルコール、１−[２−（２−ジメチルアミノメチルシクロペンタジエニル）フェニル]−１−メチル−エチルアルコール、１−[２−（３−ジメチルアミノメチルシクロペンタジエニル）フェニル]−１−メチル−エチルアルコール、１−[２−（インデン−１−イル）フェニル]−１−メチル−エチルアルコール、１−[２−（２−メチルインデン−１−イル）フェニル]−１−メチル−エチルアルコール、１−[２−（２−フェニルインデン−１−イル）フェニル]−１−メチル−エチルアルコール、１−[２−（フルオレン−１−イル）フェニル]−１−メチル−エチルアルコール
【００３４】
１−[２-（シクロペンタジエニル）−１−ナフチル]−１−メチル−エチルアルコール、１−[２-（２−メチルシクロペンタジエニル）−１−ナフチル]−１−メチル−エチルアルコール、１−[２-（３−メチルシクロペンタジエニル）−１−ナフチル]−１−メチル−エチルアルコール、１−[２−（２,３−ジメチルシクロペンタジエニル）−１−ナフチル]−１−メチル−エチルアルコール、１−[２−（２,４−ジメチルシクロペンタジエニル）−１−ナフチル]−１−メチル−エチルアルコール、１−[２−（２,３,４−トリメチルシクロペンタジエニル）−１−ナフチル]−１−メチル−エチルアルコール、１−[２−（２,３,５−トリメチルシクロペンタジエニル）−１−ナフチル]−１−メチル−エチルアルコール、１−[２−（２，３，４，５−テトラメチルシクロペンタジエニル）−１−ナフチル]−１−メチル−エチルアルコール、１−[２−（２−ジメチルアミノメチルシクロペンタジエニル）−１−ナフチル]−１−メチル−エチルアルコール、１−[２−（３−ジメチルアミノメチルシクロペンタジエニル）−１−ナフチル]−１−メチル−エチルアルコール、１−[２−（インデン−１−イル）−１−ナフチル]−１−メチル−エチルアルコール、１−[２−（２−メチルインデン−１−イル）−１−ナフチル]−１−メチル−エチルアルコール、１−[２−（２−フェニルインデン−１−イル）−１−ナフチル]−１−メチル−エチルアルコール、１−[２−（フルオレン−１−イル）−１−ナフチル]−１−メチル−エチルアルコール
【００３５】
[２-（シクロペンタジエニル）フェニル]−ｔ−ブチル−メチルアルコール、[２-（２−メチルシクロペンタジエニル）フェニル]−ｔ−ブチル−メチルアルコール、[２-（３−メチルシクロペンタジエニル）フェニル]−ｔ−ブチル−メチルアルコール、[２−（２,３−ジメチルシクロペンタジエニル）フェニル]−ｔ−ブチル−メチルアルコール、[２−（２,４−ジメチルシクロペンタジエニル）フェニル]−ｔ−ブチル−メチルアルコール、[２−（２,３,４−トリメチルシクロペンタジエニル）フェニル]−ｔ−ブチル−メチルアルコール、[２−（２,３,５−トリメチルシクロペンタジエニル）フェニル]−ｔ−ブチル−メチルアルコール、[２−（２，３，４，５−テトラメチルシクロペンタジエニル）フェニル]−ｔ−ブチル−メチルアルコール、 [２−（２−ジメチルアミノメチルシクロペンタジエニル）フェニル]−ｔ−ブチル−メチルオキシアルコール、 [２−（３−ジメチルアミノメチルシクロペンタジエニル）フェニル]−ｔ−ブチル−メチルアルコール、[２−（インデン−１−イル）フェニル]−ｔ−ブチル−メチルアルコール、 [２−（２−メチルインデン−１−イル）フェニル]−ｔ−ブチル−メチルアルコール、 [２−（２−フェニルインデン−１−イル）フェニル]−ｔ−ブチル−メチルアルコール、[２−（フルオレン−１−イル）フェニル]−ｔ−ブチル−メチルアルコール
【００３６】
[２-（シクロペンタジエニル）−１−ナフチル]−ｔ−ブチル−メチルアルコール、[２-（２−メチルシクロペンタジエニル）−１−ナフチル]−ｔ−ブチル−メチルアルコール、[２-（３−メチルシクロペンタジエニル）−１−ナフチル]−ｔ−ブチル−メチルアルコール、[２−（２,３−ジメチルシクロペンタジエニル）−１−ナフチル]−ｔ−ブチル−メチルアルコール、[２−（２,４−ジメチルシクロペンタジエニル）−１−ナフチル]−ｔ−ブチル−メチルアルコール、[２−（２,３,４−トリメチルシクロペンタジエニル）−１−ナフチル]−ｔ−ブチル−メチルアルコール、[２−（２,３,５−トリメチルシクロペンタジエニル）−１−ナフチル]−ｔ−ブチル−メチルアルコール、[２−（２，３，４，５−テトラメチルシクロペンタジエニル）−１−ナフチル]−ｔ−ブチル−メチルアルコール、[２−（２−ジメチルアミノメチルシクロペンタジエニル）−１−ナフチル]−ｔ−ブチル−メチルアルコール、[２−（３−ジメチルアミノメチルシクロペンタジエニル）−１−ナフチル]−ｔ−ブチル−メチルアルコール、[２−（インデン−１−イル）−１−ナフチル] −ｔ−ブチル−メチルアルコール、[２−（２−メチルインデン−１−イル）−１−ナフチル]−ｔ−ブチル−メチルアルコール、[２−（２−フェニルインデン−１−イル）−１−ナフチル]−ｔ−ブチル−メチルアルコール、[２−（フルオレン−１−イル）−１−ナフチル]−ｔ−ブチル−メチルアルコール
【００３７】
[２-（シクロペンタジエニル）フェニル]フェニルメチルアルコール、[２-（２−メチルシクロペンタジエニル）フェニル]フェニルメチルアルコール、[２-（３−メチルシクロペンタジエニル）フェニル]フェニルメチルアルコール、[２−（２,３−ジメチルシクロペンタジエニル）フェニル]フェニルメチルアルコール、[２−（２,４−ジメチルシクロペンタジエニル）フェニル]フェニルメチルアルコール、[２−（２,３,４−トリメチルシクロペンタジエニル）フェニル]フェニルメチルアルコール、[２−（２,３,５−トリメチルシクロペンタジエニル）フェニル]フェニルメチルアルコール、[２−（２，３，４，５−テトラメチルシクロペンタジエニル）フェニル]フェニルメチルアルコール、 [２−（２−ジメチルアミノメチルシクロペンタジエニル）フェニル]フェニルメチルオキシアルコール、 [２−（３−ジメチルアミノメチルシクロペンタジエニル）フェニル]フェニルメチルアルコール、[２−（インデン−１−イル）フェニル]フェニルメチルアルコール、 [２−（２−メチルインデン−１−イル）フェニル]フェニルメチルアルコール、 [２−（２−フェニルインデン−１−イル）フェニル]フェニルメチルアルコール、[２−（フルオレン−１−イル）フェニル]フェニルメチルアルコール
【００３８】
[２-（シクロペンタジエニル）−１−ナフチル]フェニルメチルアルコール、[２-（２−メチルシクロペンタジエニル）−１−ナフチル]フェニルメチルアルコール、[２-（３−メチルシクロペンタジエニル）−１−ナフチル]フェニルメチルアルコール、[２−（２,３−ジメチルシクロペンタジエニル）−１−ナフチル]フェニルアルコール、[２−（２,４−ジメチルシクロペンタジエニル）−１−ナフチル]フェニルメチルアルコール、[２−（２,３,４−トリメチルシクロペンタジエニル）−１−ナフチル]フェニルメチルアルコール、[２−（２,３,５−トリメチルシクロペンタジエニル）−１−ナフチル]フェニルメチルアルコール、[２−（２，３，４，５−テトラメチルシクロペンタジエニル）−１−ナフチル]フェニルメチルアルコール、[２−（２−ジメチルアミノメチルシクロペンタジエニル）−１−ナフチル]フェニルメチルアルコール、[２−（３−ジメチルアミノメチルシクロペンタジエニル）−１−ナフチル]フェニルメチルアルコール、[２−（インデン−１−イル）−１−ナフチル]フェニルメチルアルコール、[２−（２−メチルインデン−１−イル）−１−ナフチル]フェニルメチルアルコール、[２−（２−フェニルインデン−１−イル）−１−ナフチル]フェニルメチルアルコール、[２−（フルオレン−１−イル）−１−ナフチル]フェニルメチルアルコール
【００３９】
[２-（シクロペンタジエニル）フェニル]ジフェニルメチルアルコール、[２-（２−メチルシクロペンタジエニル）フェニル]ジフェニルメチルアルコール、[２-（３−メチルシクロペンタジエニル）フェニル]ジフェニルメチルアルコール、[２−（２,３−ジメチルシクロペンタジエニル）フェニル]ジフェニルメチルアルコール、[２−（２,４−ジメチルシクロペンタジエニル）フェニル]ジフェニルメチルアルコール、[２−（２,３,４−トリメチルシクロペンタジエニル）フェニル]ジフェニルメチルアルコール、[２−（２,３,５−トリメチルシクロペンタジエニル）フェニル]ジフェニルメチルアルコール、[２−（２，３，４，５−テトラメチルシクロペンタジエニル）フェニル]ジフェニルメチルアルコール、 [２−（２−ジメチルアミノメチルシクロペンタジエニル）フェニル]ジフェニルメチルオキシアルコール、 [２−（３−ジメチルアミノメチルシクロペンタジエニル）フェニル]ジフェニルメチルアルコール、[２−（インデン−１−イル）フェニル]ジフェニルメチルアルコール、 [２−（２−メチルインデン−１−イル）フェニル]ジフェニルメチルアルコール、 [２−（２−フェニルインデン−１−イル）フェニル]ジフェニルメチルアルコール、[２−（フルオレン−１−イル）フェニル]ジフェニルメチルアルコール
【００４０】
[２-（シクロペンタジエニル）−１−ナフチル]ジフェニルメチルアルコール、[２-（２−メチルシクロペンタジエニル）−１−ナフチル] ジフェニルメチルアルコール、[２-（３−メチルシクロペンタジエニル）−１−ナフチル]ジフェニルメチルアルコール、[２−（２,３−ジメチルシクロペンタジエニル）−１−ナフチル]ジフェニルアルコール、[２−（２,４−ジメチルシクロペンタジエニル）−１−ナフチル]ジフェニルメチルアルコール、[２−（２,３,４−トリメチルシクロペンタジエニル）−１−ナフチル]ジフェニルメチルアルコール、[２−（２,３,５−トリメチルシクロペンタジエニル）−１−ナフチル]ジフェニルメチルアルコール、[２−（２，３，４，５−テトラメチルシクロペンタジエニル）−１−ナフチル]ジフェニルメチルアルコール、[２−（２−ジメチルアミノメチルシクロペンタジエニル）−１−ナフチル]ジフェニルメチルアルコール、[２−（３−ジメチルアミノメチルシクロペンタジエニル）−１−ナフチル]ジフェニルメチルアルコール、[２−（インデン−１−イル）−１−ナフチル]ジフェニルメチルアルコール、[２−（２−メチルインデン−１−イル）−１−ナフチル]ジフェニルメチルアルコール、[２−（２−フェニルインデン−１−イル）−１−ナフチル]ジフェニルメチルアルコール、[２−（フルオレン−１−イル）−１−ナフチル]ジフェニルメチルアルコール
などが例示される。シクロペンタジエン環には、異性体が存在するが、単一または混合物であっても構わない。
【００４１】
一般式（３）で示される遷移金属化合物としては、テトラキス（ジメチルアミノ）チタニウム、テトラキス（ジエチルアミノ）チタニウム、テトラキス（ジメチルアミノ）ジルコニウム、テトラキス（ジエチルアミノ）ジルコニウム、テトラキス（ジメチルアミノ）ハフニウム、テトラキス（ジエチルアミノ）ハフニウム、トリス（ジメチルアミノ）チタニウムクロリド、トリス（ジエチルアミノ）チタニウムクロリド、トリス（ジメチルアミノ）ジルコニウムクロリド、トリス（ジエチルアミノ）ジルコニウムクロリド、トリス（ジメチルアミノ）ハフニウムクロリド、トリス（ジエチルアミノ）ハフニウムクロリド、ビス（ジメチルアミノ）チタニウムジクロリド、ビス（ジエチルアミノ）チタニウムジクロリド、ビス（ジメチルアミノ）ジルコニウムジクロリド、ビス（ジエチルアミノ）ジルコニウムジクロリド、ビス（ジメチルアミノ）ハフニウムジクロリド、ビス（ジエチルアミノ）ハフニウムジクロリドなどが例示される。
【００４２】
反応は通常、反応に対して不活性な溶媒中で行われる。かかる溶媒としては、例えばベンゼン、トルエンなどの芳香族炭化水素系溶媒、ヘキサン、ヘプタンなどの脂肪族炭化水素系溶媒、ジエチルエーテル、テトラヒドロフラン、１，４−ジオキサンなどのエーテル系溶媒、ヘキサメチルホスホリックアミド、ジメチルホルムアミドなどのアミド系溶媒、アセトニトリル、プロピオニトリル、アセトン、ジエチルケトン、メチルイソブチルケトン、シクロヘキサノンなどの極性溶媒、ジクロロメタン、ジクロロエタン、クロロベンゼン、ジクロロベンゼンなどのハロゲン系溶媒といった非プロトン性溶媒などが挙げられ、好ましくはベンゼン、トルエンなどの芳香族炭化水素系溶媒、ヘキサン、ヘプタンなどの脂肪族炭化水素系溶媒である。かかる溶媒はそれぞれ単独もしくは２種以上を混合して用いられ、その使用量は一般式（２）で示される置換シクロペンタジエンに対して通常１〜２００重量倍、好ましくは３〜５０重量倍の範囲である。
【００４３】
本反応は通常、溶媒に一般式（２）で示される置換シクロペンタジエンを加えた後、一般式（３）で示される遷移金属化合物を加えることによって行うことができる。
【００４４】
反応温度は通常−１００℃以上溶媒の沸点以下、好ましくは−８０〜１２０℃の範囲である。
【００４５】
Ｘ1 、Ｘ2が置換アミノ基である遷移金属錯体は、クロロシラン化合物や塩化水素などのハロゲン化合物を反応させることにより、ハロゲン化物へと変換することができる。
【００４６】
一般式（１）で示される遷移金属錯体の構成成分となる一般式（２）で示される置換シクロペンタジエンは、例えば一般式（４）
0003928408.tif 000004
（式中、Ｒ1、Ｒ3、Ｒ4、Ｒ5、Ｒ6、Ｒ7、Ｒ8、Ｒ9、Ｒ10は前記と同じ意味を表わすが、Ｒ3とＲ4、Ｒ5とＲ6が結合してシクロペンタジエン環と一緒になってフルオレン環を形成することはなく、シクロペンタジエン環の二重結合の位置は任意であって、単一または混合物であってもよい。）
で示されるカルボニル化合物に、求核剤を反応させることにより一工程で製造することができる。
【００４７】
かかる一般式（４）で示されるカルボニル化合物としては、
２−（シクロペンタジエニル）ベンズアルデヒド、２−（２−メチルシクロペンタジエニル）ベンズアルデヒド、２−（３−メチルシクロペンタジエニル）ベンズアルデヒド、２−（２，３−ジメチルシクロペンタジエニル）ベンズアルデヒド、２−（２，４−ジメチルシクロペンタジエニル）ベンズアルデヒド、２−（３，４−ジメチルシクロペンタジエニル）ベンズアルデヒド、２−（２，３，４−トリメチルシクロペンタジエニル）ベンズアルデヒド、２−（２，４，５−トリメチルシクロペンタジエニル）ベンズアルデヒド、２−（２，３，４，５−テトラメチルシクロペンタジエニル）ベンズアルデヒド、２−（２−ｔｅｒｔ−ブチルシクロペンタジエニル）ベンズアルデヒド、２−（３−ｔｅｒｔ−ブチルシクロペンタジエニル）ベンズアルデヒド、２−（２−ジメチルアミノシクロペンタジエニル）ベンズアルデヒド、２−（３−ジメチルアミノシクロペンタジエニル）ベンズアルデヒド、２−（インデン−1−イル）ベンズアルデヒド、２−（２−メチルインデン−1−イル）ベンズアルデヒド、２−（２−フェニルインデン−1−イル）ベンズアルデヒド
【００４８】
２−（シクロペンタジエニル）アセトフェノン、２−（２−メチルシクロペンタジエニル）アセトフェノン、２−（３−メチルシクロペンタジエニル）アセトフェノン、２−（２，３−ジメチルシクロペンタジエニル）アセトフェノン、２−（２，４−ジメチルシクロペンタジエニル）アセトフェノン、２−（３，４−ジメチルシクロペンタジエニル）アセトフェノン、２−（２，３，４−トリメチルシクロペンタジエニル）アセトフェノン、２−（２，４，５−トリメチルシクロペンタジエニル）アセトフェノン、２−（２，３，４，５−テトラメチルシクロペンタジエニル）アセトフェノン、２−（２−ｔｅｒｔ−ブチルシクロペンタジエニル）アセトフェノン、２−（３−ｔｅｒｔ−ブチルシクロペンタジエニル）アセトフェノン、２−（２−ジメチルアミノシクロペンタジエニル）アセトフェノン、２−（３−ジメチルアミノシクロペンタジエニル）アセトフェノン、２−（インデン−1−イル）アセトフェノン、２−（２−メチルインデン−1−イル）アセトフェノン、２−（２−フェニルインデン−1−イル）アセトフェノン、
【００４９】
２−（シクロペンタジエニル）プロピオフェノン、２−（２−メチルシクロペンタジエニル）プロピオフェノン、２−（３−メチルシクロペンタジエニル）プロピオフェノン、２−（２，３−ジメチルシクロペンタジエニル）プロピオフェノン、２−（２，４−ジメチルシクロペンタジエニル）プロピオフェノン、２−（３，４−ジメチルシクロペンタジエニル）プロピオフェノン、２−（２，３，４−トリメチルシクロペンタジエニル）プロピオフェノン、２−（２，４，５−トリメチルシクロペンタジエニル）プロピオフェノン、２−（２，３，４，５−テトラメチルシクロペンタジエニル）プロピオフェノン、２−（２−ｔｅｒｔ−ブチルシクロペンタジエニル）プロピオフェノン、２−（３−ｔｅｒｔ−ブチルシクロペンタジエニル）プロピオフェノン、２−（２−ジメチルアミノシクロペンタジエニル）プロピオフェノン、２−（３−ジメチルアミノシクロペンタジエニル）プロピオフェノン、２−（インデン−1−イル）プロピオフェノン、２−（２−メチルインデン−1−イル）プロピオフェノン、２−（２−フェニルインデン−1−イル）プロピオフェノン、
【００５０】
２−（シクロペンタジエニル）ベンゾフェノン、２−（２−メチルシクロペンタジエニル）ベンゾフェノン、２−（３−メチルシクロペンタジエニル）ベンゾフェノン、２−（２，３−ジメチルシクロペンタジエニル）ベンゾフェノン、２−（２，４−ジメチルシクロペンタジエニル）ベンゾフェノン、２−（３，４−ジメチルシクロペンタジエニル）ベンゾフェノン、２−（２，３，４−トリメチルシクロペンタジエニル）ベンゾフェノン、２−（２，４，５−トリメチルシクロペンタジエニル）ベンゾフェノン、２−（２，３，４，５−テトラメチルシクロペンタジエニル）ベンゾフェノン、２−（２−ｔｅｒｔ−ブチルシクロペンタジエニル）ベンゾフェノン、２−（３−ｔｅｒｔ−ブチルシクロペンタジエニル）ベンゾフェノン、２−（２−ジメチルアミノシクロペンタジエニル）ベンゾフェノン、２−（３−ジメチルアミノシクロペンタジエニル）ベンゾフェノン、２−（インデン−1−イル）ベンゾフェノン、２−（２−メチルインデン−1−イル）ベンゾフェノン、２−（２−フェニルインデン−1−イル）ベンゾフェノン、３−（シクロペンタジエニル）−２−ナフトアルデヒド、３−（２−メチルシクロペンタジエニル）−２−ナフトアルデヒド、３−（３−メチルシクロペンタジエニル）−２−ナフトアルデヒド、３−（２，３−ジメチルシクロペンタジエニル）−２−ナフトアルデヒド、３−（２，４−ジメチルシクロペンタジエニル）−２−ナフトアルデヒド、３−（３，４−ジメチルシクロペンタジエニル）−２−ナフトアルデヒド、３−（２，３，４−トリメチルシクロペンタジエニル）−２−ナフトアルデヒド、３−（２，４，５−トリメチルシクロペンタジエニル）−２−ナフトアルデヒド、３−（２，３，４，５−テトラメチルシクロペンタジエニル）−２−ナフトアルデヒド、３−（２−ｔｅｒｔ−ブチルシクロペンタジエニル）−２−ナフトアルデヒド、３−（３−ｔｅｒｔ−ブチルシクロペンタジエニル）−２−ナフトアルデヒド、３−（２−ジメチルアミノシクロペンタジエニル）−２−ナフトアルデヒド、３−（３−ジメチルアミノシクロペンタジエニル）−２−ナフトアルデヒド、３−（インデン−1−イル）−２−ナフトアルデヒド、３−（２−メチルインデン−1−イル）−２−ナフトアルデヒド、３−（２−フェニルインデン−1−イル）−２−ナフトアルデヒド
【００５１】
３−（シクロペンタジエニル）−２−アセチルナフタレン、３−（２−メチルシクロペンタジエニル）−２−アセチルナフタレン、３−（３−メチルシクロペンタジエニル）−２−アセチルナフタレン、３−（２，３−ジメチルシクロペンタジエニル）−２−アセチルナフタレン、３−（２，４−ジメチルシクロペンタジエニル）−２−アセチルナフタレン、３−（３，４−ジメチルシクロペンタジエニル）−２−アセチルナフタレン、３−（２，３，４−トリメチルシクロペンタジエニル）−２−アセチルナフタレン、３−（２，４，５−トリメチルシクロペンタジエニル）−２−アセチルナフタレン、３−（２，３，４，５−テトラメチルシクロペンタジエニル）−２−アセチルナフタレン、３−（２−ｔｅｒｔ−ブチルシクロペンタジエニル）−２−アセチルナフタレン、３−（３−ｔｅｒｔ−ブチルシクロペンタジエニル）−２−アセチルナフタレン、３−（２−ジメチルアミノシクロペンタジエニル）−２−アセチルナフタレン、３−（３−ジメチルアミノシクロペンタジエニル）−２−アセチルナフタレン、３−（インデン−1−イル）−２−アセチルナフタレン、３−（２−メチルインデン−1−イル）−２−アセチルナフタレン、３−（２−フェニルインデン−1−イル）−２−アセチルナフタレン
【００５２】
３−（シクロペンタジエニル）−２−プロピオニルナフタレン、３−（２−メチルシクロペンタジエニル）−２−プロピオニルナフタレン、３−（３−メチルシクロペンタジエニル）−２−プロピオニルナフタレン、３−（２，３−ジメチルシクロペンタジエニル）−２−プロピオニルナフタレン、３−（２，４−ジメチルシクロペンタジエニル）−２−プロピオニルナフタレン、３−（３，４−ジメチルシクロペンタジエニル）−２−プロピオニルナフタレン、３−（２，３，４−トリメチルシクロペンタジエニル）−２−プロピオニルナフタレン、３−（２，４，５−トリメチルシクロペンタジエニル）−２−プロピオニルナフタレン、３−（２，３，４，５−テトラメチルシクロペンタジエニル）−２−プロピオニルナフタレン、３−（２−ｔｅｒｔ−ブチルシクロペンタジエニル）−２−プロピオニルナフタレン、３−（３−ｔｅｒｔ−ブチルシクロペンタジエニル）−２−プロピオニルナフタレン、３−（２−ジメチルアミノシクロペンタジエニル）−２−プロピオニルナフタレン、３−（３−ジメチルアミノシクロペンタジエニル）−２−プロピオニルナフタレン、３−（インデン−1−イル）−２−プロピオニルナフタレン、３−（２−メチルインデン−1−イル）−２−プロピオニルナフタレン、３−（２−フェニルインデン−1−イル）−２−プロピオニルナフタレン
【００５３】
３−（シクロペンタジエニル）−２−ベンゾイルナフタレン、３−（２−メチルシクロペンタジエニル）−２−ベンゾイルナフタレン、３−（３−メチルシクロペンタジエニル）−２−ベンゾイルナフタレン、３−（２，３−ジメチルシクロペンタジエニル）−２−ベンゾイルナフタレン、３−（２，４−ジメチルシクロペンタジエニル）−２−ベンゾイルナフタレン、３−（３，４−ジメチルシクロペンタジエニル）−２−ベンゾイルナフタレン、３−（２，３，４−トリメチルシクロペンタジエニル）−２−ベンゾイルナフタレン、３−（２，４，５−トリメチルシクロペンタジエニル）−２−ベンゾイルナフタレン、３−（２，３，４，５−テトラメチルシクロペンタジエニル）−２−ベンゾイルナフタレン、３−（２−ｔｅｒｔ−ブチルシクロペンタジエニル）−２−ベンゾイルナフタレン、３−（３−ｔｅｒｔ−ブチルシクロペンタジエニル）−２−ベンゾイルナフタレン、３−（２−ジメチルアミノシクロペンタジエニル）−２−ベンゾイルナフタレン、３−（３−ジメチルアミノシクロペンタジエニル）−２−ベンゾイルナフタレン、３−（インデン−1−イル）−２−ベンゾイルナフタレン、３−（２−メチルインデン−1−イル）−２−ベンゾイルナフタレン、３−（２−フェニルインデン−1−イル）−２−ベンゾイルナフタレン
【００５４】
２−（シクロペンタジエニル）−１−ナフトアルデヒド、２−（２−メチルシクロペンタジエニル）−１−ナフトアルデヒド、２−（３−メチルシクロペンタジエニル）−１−ナフトアルデヒド、２−（２，３−ジメチルシクロペンタジエニル）−１−ナフトアルデヒド、２−（２，４−ジメチルシクロペンタジエニル）−１−ナフトアルデヒド、２−（３，４−ジメチルシクロペンタジエニル）−１−ナフトアルデヒド、２−（２，３，４−トリメチルシクロペンタジエニル）−１−ナフトアルデヒド、２−（２，４，５−トリメチルシクロペンタジエニル）−１−ナフトアルデヒド、２−（２，３，４，５−テトラメチルシクロペンタジエニル）−１−ナフトアルデヒド、２−（２−ｔｅｒｔ−ブチルシクロペンタジエニル）−１−ナフトアルデヒド、２−（３−ｔｅｒｔ−ブチルシクロペンタジエニル）−１−ナフトアルデヒド、２−（２−ジメチルアミノシクロペンタジエニル）−１−ナフトアルデヒド、２−（３−ジメチルアミノシクロペンタジエニル）−１−ナフトアルデヒド、２−（インデン−1−イル）−１−ナフトアルデヒド、２−（２−メチルインデン−1−イル）−１−ナフトアルデヒド、２−（２−フェニルインデン−1−イル）−１−ナフトアルデヒド
【００５５】
２−（シクロペンタジエニル）−１−アセチルナフタレン、２−（２−メチルシクロペンタジエニル）−１−アセチルナフタレン、２−（３−メチルシクロペンタジエニル）−１−アセチルナフタレン、２−（２，３−ジメチルシクロペンタジエニル）−１−アセチルナフタレン、２−（２，４−ジメチルシクロペンタジエニル）−１−アセチルナフタレン、２−（３，４−ジメチルシクロペンタジエニル）−１−アセチルナフタレン、２−（２，３，４−トリメチルシクロペンタジエニル）−１−アセチルナフタレン、２−（２，４，５−トリメチルシクロペンタジエニル）−１−アセチルナフタレン、２−（２，３，４，５−テトラメチルシクロペンタジエニル）−１−アセチルナフタレン、２−（２−ｔｅｒｔ−ブチルシクロペンタジエニル）−１−アセチルナフタレン、２−（３−ｔｅｒｔ−ブチルシクロペンタジエニル）−１−アセチルナフタレン、２−（２−ジメチルアミノシクロペンタジエニル）−１−アセチルナフタレン、２−（３−ジメチルアミノシクロペンタジエニル）−１−アセチルナフタレン、２−（インデン−1−イル）−１−アセチルナフタレン、２−（２−メチルインデン−1−イル）−１−アセチルナフタレン、２−（２−フェニルインデン−1−イル）−１−アセチルナフタレン
【００５６】
２−（シクロペンタジエニル）−１−プロピオニルナフタレン、２−（２−メチルシクロペンタジエニル）−１−プロピオニルナフタレン、２−（３−メチルシクロペンタジエニル）−１−プロピオニルナフタレン、２−（２，３−ジメチルシクロペンタジエニル）−１−プロピオニルナフタレン、２−（２，４−ジメチルシクロペンタジエニル）−１−プロピオニルナフタレン、２−（３，４−ジメチルシクロペンタジエニル）−１−プロピオニルナフタレン、２−（２，３，４−トリメチルシクロペンタジエニル）−１−プロピオニルナフタレン、２−（２，４，５−トリメチルシクロペンタジエニル）−１−プロピオニルナフタレン、２−（２，３，４，５−テトラメチルシクロペンタジエニル）−１−プロピオニルナフタレン、２−（２−ｔｅｒｔ−ブチルシクロペンタジエニル）−１−プロピオニルナフタレン、２−（３−ｔｅｒｔ−ブチルシクロペンタジエニル）−１−プロピオニルナフタレン、２−（２−ジメチルアミノシクロペンタジエニル）−１−プロピオニルナフタレン、２−（３−ジメチルアミノシクロペンタジエニル）−１−プロピオニルナフタレン、２−（インデン−1−イル）−１−プロピオニルナフタレン、２−（２−メチルインデン−1−イル）−１−プロピオニルナフタレン、２−（２−フェニルインデン−1−イル）−１−プロピオニルナフタレン
【００５７】
２−（シクロペンタジエニル）−１−ベンゾイルナフタレン、２−（２−メチルシクロペンタジエニル）−１−ベンゾイルナフタレン、２−（３−メチルシクロペンタジエニル）−１−ベンゾイルナフタレン、２−（２，３−ジメチルシクロペンタジエニル）−１−ベンゾイルナフタレン、２−（２，４−ジメチルシクロペンタジエニル）−１−ベンゾイルナフタレン、２−（３，４−ジメチルシクロペンタジエニル）−１−ベンゾイルナフタレン、２−（２，３，４−トリメチルシクロペンタジエニル）−１−ベンゾイルナフタレン、２−（２，４，５−トリメチルシクロペンタジエニル）−１−ベンゾイルナフタレン、２−（２，３，４，５−テトラメチルシクロペンタジエニル）−１−ベンゾイルナフタレン、２−（２−ｔｅｒｔ−ブチルシクロペンタジエニル）−１−ベンゾイルナフタレン、２−（３−ｔｅｒｔ−ブチルシクロペンタジエニル）−１−ベンゾイルナフタレン、２−（２−ジメチルアミノシクロペンタジエニル）−１−ベンゾイルナフタレン、２−（３−ジメチルアミノシクロペンタジエニル）−１−ベンゾイルナフタレン、２−（インデン−1−イル）−１−ベンゾイルナフタレン、２−（２−メチルインデン−1−イル）−１−ベンゾイルナフタレン、２−（２−フェニルインデン−1−イル）−１−ベンゾイルナフタレン
【００５８】
２−（シクロペンタジエニル）−５−ｔｅｒｔ−ブチルベンズアルデヒド、２−（２−メチルシクロペンタジエニル）−５−ｔｅｒｔ−ブチルベンズアルデヒド、２−（３−メチルシクロペンタジエニル）−５−ｔｅｒｔ−ブチルベンズアルデヒド、２−（２，３−ジメチルシクロペンタジエニル）−５−ｔｅｒｔ−ブチルベンズアルデヒド、２−（２，４−ジメチルシクロペンタジエニル）−５−ｔｅｒｔ−ブチルベンズアルデヒド、２−（３，４−ジメチルシクロペンタジエニル）−５−ｔｅｒｔ−ブチルベンズアルデヒド、２−（２，３，４−トリメチルシクロペンタジエニル）−５−ｔｅｒｔ−ブチルベンズアルデヒド、２−（２，４，５−トリメチルシクロペンタジエニル）−５−ｔｅｒｔ−ブチルベンズアルデヒド、２−（２，３，４，５−テトラメチルシクロペンタジエニル）−５−ｔｅｒｔ−ブチルベンズアルデヒド、２−（２−ｔｅｒｔ−ブチルシクロペンタジエニル）−５−ｔｅｒｔ−ブチルベンズアルデヒド、２−（３−ｔｅｒｔ−ブチルシクロペンタジエニル）−５−ｔｅｒｔ−ブチルベンズアルデヒド、２−（２−ジメチルアミノシクロペンタジエニル）−５−ｔｅｒｔ−ブチルベンズアルデヒド、２−（３−ジメチルアミノシクロペンタジエニル）−５−ｔｅｒｔ−ブチルベンズアルデヒド、２−（インデン−1−イル）−５−ｔｅｒｔ−ブチルベンズアルデヒド、２−（２−メチルインデン−1−イル）−５−ｔｅｒｔ−ブチルベンズアルデヒド、２−（２−フェニルインデン−1−イル）−５−ｔｅｒｔ−ブチルベンズアルデヒド
【００５９】
２−（シクロペンタジエニル）−５−ｔｅｒｔ−ブチルアセトフェノン、２−（２−メチルシクロペンタジエニル）−５−ｔｅｒｔ−ブチルアセトフェノン、２−（３−メチルシクロペンタジエニル）−５−ｔｅｒｔ−ブチルアセトフェノン、２−（２，３−ジメチルシクロペンタジエニル）−５−ｔｅｒｔ−ブチルアセトフェノン、２−（２，４−ジメチルシクロペンタジエニル）−５−ｔｅｒｔ−ブチルアセトフェノン、２−（３，４−ジメチルシクロペンタジエニル）−５−ｔｅｒｔ−ブチルアセトフェノン、２−（２，３，４−トリメチルシクロペンタジエニル）−５−ｔｅｒｔ−ブチルアセトフェノン、２−（２，４，５−トリメチルシクロペンタジエニル）−５−ｔｅｒｔ−ブチルアセトフェノン、２−（２，３，４，５−テトラメチルシクロペンタジエニル）−５−ｔｅｒｔ−ブチルアセトフェノン、２−（２−ｔｅｒｔ−ブチルシクロペンタジエニル）−５−ｔｅｒｔ−ブチルアセトフェノン、２−（３−ｔｅｒｔ−ブチルシクロペンタジエニル）−５−ｔｅｒｔ−ブチルアセトフェノン、２−（２−ジメチルアミノシクロペンタジエニル）−５−ｔｅｒｔ−ブチルアセトフェノン、２−（３−ジメチルアミノシクロペンタジエニル）−５−ｔｅｒｔ−ブチルアセトフェノン、２−（インデン−1−イル）−５−ｔｅｒｔ−ブチルアセトフェノン、２−（２−メチルインデン−1−イル）−５−ｔｅｒｔ−ブチルアセトフェノン、２−（２−フェニルインデン−1−イル）−５−ｔｅｒｔ−ブチルアセトフェノン
【００６０】
２−（シクロペンタジエニル）−５−ｔｅｒｔ−ブチルプロピオフェノン、２−（２−メチルシクロペンタジエニル）−５−ｔｅｒｔ−ブチルプロピオフェノン、２−（３−メチルシクロペンタジエニル）−５−ｔｅｒｔ−ブチルプロピオフェノン、２−（２，３−ジメチルシクロペンタジエニル）−５−ｔｅｒｔ−ブチルプロピオフェノン、２−（２，４−ジメチルシクロペンタジエニル）−５−ｔｅｒｔ−ブチルプロピオフェノン、２−（３，４−ジメチルシクロペンタジエニル）−５−ｔｅｒｔ−ブチルプロピオフェノン、２−（２，３，４−トリメチルシクロペンタジエニル）−５−ｔｅｒｔ−ブチルプロピオフェノン、２−（２，４，５−トリメチルシクロペンタジエニル）−５−ｔｅｒｔ−ブチルプロピオフェノン、２−（２，３，４，５−テトラメチルシクロペンタジエニル）−５−ｔｅｒｔ−ブチルプロピオフェノン、２−（２−ｔｅｒｔ−ブチルシクロペンタジエニル）−５−ｔｅｒｔ−ブチルプロピオフェノン、２−（３−ｔｅｒｔ−ブチルシクロペンタジエニル）−５−ｔｅｒｔ−ブチルプロピオフェノン、２−（２−ジメチルアミノシクロペンタジエニル）−５−ｔｅｒｔ−ブチルプロピオフェノン、２−（３−ジメチルアミノシクロペンタジエニル）−５−ｔｅｒｔ−ブチルプロピオフェノン、２−（インデン−1−イル）−５−ｔｅｒｔ−ブチルプロピオフェノン、２−（２−メチルインデン−1−イル）−５−ｔｅｒｔ−ブチルプロピオフェノン、２−（２−フェニルインデン−1−イル）−５−ｔｅｒｔ−ブチルプロピオフェノン
【００６１】
２−（シクロペンタジエニル）−５−ｔｅｒｔ−ブチルベンゾフェノン、２−（２−メチルシクロペンタジエニル）−５−ｔｅｒｔ−ブチルベンゾフェノン、２−（３−メチルシクロペンタジエニル）−５−ｔｅｒｔ−ブチルベンゾフェノン、２−（２，３−ジメチルシクロペンタジエニル）−５−ｔｅｒｔ−ブチルベンゾフェノン、２−（２，４−ジメチルシクロペンタジエニル）−５−ｔｅｒｔ−ブチルベンゾフェノン、２−（３，４−ジメチルシクロペンタジエニル）−５−ｔｅｒｔ−ブチルベンゾフェノン、２−（２，３，４−トリメチルシクロペンタジエニル）−５−ｔｅｒｔ−ブチルベンゾフェノン、２−（２，４，５−トリメチルシクロペンタジエニル）−５−ｔｅｒｔ−ブチルベンゾフェノン、２−（２，３，４，５−テトラメチルシクロペンタジエニル）−５−ｔｅｒｔ−ブチルベンゾフェノン、２−（２−ｔｅｒｔ−ブチルシクロペンタジエニル）−５−ｔｅｒｔ−ブチルベンゾフェノン、２−（３−ｔｅｒｔ−ブチルシクロペンタジエニル）−５−ｔｅｒｔ−ブチルベンゾフェノン、２−（２−ジメチルアミノシクロペンタジエニル）−５−ｔｅｒｔ−ブチルベンゾフェノン、２−（３−ジメチルアミノシクロペンタジエニル）−５−ｔｅｒｔ−ブチルベンゾフェノン、２−（インデン−1−イル）−５−ｔｅｒｔ−ブチルベンゾフェノン、２−（２−メチルインデン−1−イル）−５−ｔｅｒｔ−ブチルベンゾフェノン、２−（２−フェニルインデン−1−イル）−５−ｔｅｒｔ−ブチルベンゾフェノン
【００６２】
２−（シクロペンタジエニル）−５−クロロベンズアルデヒド、２−（２−メチルシクロペンタジエニル）−５−クロロベンズアルデヒド、２−（３−メチルシクロペンタジエニル）−５−クロロベンズアルデヒド、２−（２，３−ジメチルシクロペンタジエニル）−５−クロロベンズアルデヒド、２−（２，４−ジメチルシクロペンタジエニル）−５−クロロベンズアルデヒド、２−（３，４−ジメチルシクロペンタジエニル）−５−クロロベンズアルデヒド、２−（２，３，４−トリメチルシクロペンタジエニル）−５−クロロベンズアルデヒド、２−（２，４，５−トリメチルシクロペンタジエニル）−５−クロロベンズアルデヒド、２−（２，３，４，５−テトラメチルシクロペンタジエニル）−５−クロロベンズアルデヒド、２−（２−ｔｅｒｔ−ブチルシクロペンタジエニル）−５−クロロベンズアルデヒド、２−（３−ｔｅｒｔ−ブチルシクロペンタジエニル）−５−クロロベンズアルデヒド、２−（２−ジメチルアミノシクロペンタジエニル）−５−クロロベンズアルデヒド、２−（３−ジメチルアミノシクロペンタジエニル）−５−クロロベンズアルデヒド、２−（インデン−1−イル）−５−クロロベンズアルデヒド、２−（２−メチルインデン−1−イル）−５−クロロベンズアルデヒド、２−（２−フェニルインデン−1−イル）−５−クロロベンズアルデヒド
【００６３】
２−（シクロペンタジエニル）−５−クロロアセトフェノン、２−（２−メチルシクロペンタジエニル）−５−クロロアセトフェノン、２−（３−メチルシクロペンタジエニル）−５−クロロアセトフェノン、２−（２，３−ジメチルシクロペンタジエニル）−５−クロロアセトフェノン、２−（２，４−ジメチルシクロペンタジエニル）−５−クロロアセトフェノン、２−（３，４−ジメチルシクロペンタジエニル）−５−クロロアセトフェノン、２−（２，３，４−トリメチルシクロペンタジエニル−５−クロロアセトフェノン、２−（２，４，５−トリメチルシクロペンタジエニル）−５−クロロアセトフェノン、２−（２，３，４，５−テトラメチルシクロペンタジエニル）−５−クロロアセトフェノン、２−（２−ｔｅｒｔ−ブチルシクロペンタジエニル）−５−クロロアセトフェノン、２−（３−ｔｅｒｔ−ブチルシクロペンタジエニル）−５−クロロアセトフェノン、２−（２−ジメチルアミノシクロペンタジエニル）−５−クロロアセトフェノン、２−（３−ジメチルアミノシクロペンタジエニル）−５−クロロアセトフェノン、２−（インデン−1−イル）−５−クロロアセトフェノン、２−（２−メチルインデン−1−イル）−５−クロロアセトフェノン、２−（２−フェニルインデン−1−イル）−５−クロロアセトフェノン
【００６４】
２−（シクロペンタジエニル）−５−クロロプロピオフェノン、２−（２−メチルシクロペンタジエニル）−５−クロロプロピオフェノン、２−（３−メチルシクロペンタジエニル）−５−クロロプロピオフェノン、２−（２，３−ジメチルシクロペンタジエニル）−５−クロロプロピオフェノン、２−（２，４−ジメチルシクロペンタジエニル）−５−クロロプロピオフェノン、２−（３，４−ジメチルシクロペンタジエニル）−５−クロロプロピオフェノン、２−（２，３，４−トリメチルシクロペンタジエニル−５−クロロプロピオフェノン、２−（２，４，５−トリメチルシクロペンタジエニル）−５−クロロプロピオフェノン、２−（２，３，４，５−テトラメチルシクロペンタジエニル）−５−クロロプロピオフェノン、２−（２−ｔｅｒｔ−ブチルシクロペンタジエニル）−５−クロロプロピオフェノン、２−（３−ｔｅｒｔ−ブチルシクロペンタジエニル）−５−クロロプロピオフェノン、２−（２−ジメチルアミノシクロペンタジエニル）−５−クロロプロピオフェノン、２−（３−ジメチルアミノシクロペンタジエニル）−５−クロロプロピオフェノン、２−（インデン−1−イル）−５−クロロプロピオフェノン、２−（２−メチルインデン−1−イル）−５−クロロプロピオフェノン、２−（２−フェニルインデン−1−イル）−５−クロロプロピオフェノン
【００６５】
２−（シクロペンタジエニル）−５−クロロベンゾフェノン、２−（２−メチルシクロペンタジエニル）−５−クロロベンゾフェノン、２−（３−メチルシクロペンタジエニル）−５−クロロベンゾフェノン、２−（２，３−ジメチルシクロペンタジエニル）−５−クロロベンゾフェノン、２−（２，４−ジメチルシクロペンタジエニル）−５−クロロベンゾフェノン、２−（３，４−ジメチルシクロペンタジエニル）−５−クロロベンゾフェノン、２−（２，３，４−トリメチルシクロペンタジエニル）−５−クロロベンゾフェノン、２−（２，４，５−トリメチルシクロペンタジエニル）−５−クロロベンゾフェノン、２−（２，３，４，５−テトラメチルシクロペンタジエニル）−５−クロロベンゾフェノン、２−（２−ｔｅｒｔ−ブチルシクロペンタジエニル）−５−クロロベンゾフェノン、２−（３−ｔｅｒｔ−ブチルシクロペンタジエニル）−５−クロロベンゾフェノン、２−（２−ジメチルアミノシクロペンタジエニル）−５−クロロベンゾフェノン、２−（３−ジメチルアミノシクロペンタジエニル）−５−クロロベンゾフェノン、２−（インデン−1−イル）−５−クロロベンゾフェノン、２−（２−メチルインデン−1−イル）−５−クロロベンゾフェノン、２−（２−フェニルインデン−1−イル）−５−クロロベンゾフェノン
【００６６】
２−（シクロペンタジエニル）−５−メトキシベンズアルデヒド、２−（２−メチルシクロペンタジエニル）−５−メトキシベンズアルデヒド、２−（３−メチルシクロペンタジエニル）−５−メトキシベンズアルデヒド、２−（２，３−ジメチルシクロペンタジエニル）−５−メトキシベンズアルデヒド、２−（２，４−ジメチルシクロペンタジエニル）−５−メトキシベンズアルデヒド、２−（３，４−ジメチルシクロペンタジエニル）−５−メトキシベンズアルデヒド、２−（２，３，４−トリメチルシクロペンタジエニル）−５−メトキシベンズアルデヒド、２−（２，４，５−トリメチルシクロペンタジエニル）−５−メトキシベンズアルデヒド、２−（２，３，４，５−テトラメチルシクロペンタジエニル）−５−メトキシベンズアルデヒド、２−（２−ｔｅｒｔ−ブチルシクロペンタジエニル）−５−メトキシベンズアルデヒド、２−（３−ｔｅｒｔ−ブチルシクロペンタジエニル）−５−メトキシベンズアルデヒド、２−（２−ジメチルアミノシクロペンタジエニル）−５−メトキシベンズアルデヒド、２−（３−ジメチルアミノシクロペンタジエニル）−５−メトキシベンズアルデヒド、２−（インデン−1−イル）−５−メトキシベンズアルデヒド、２−（２−メチルインデン−1−イル）−５−メトキシベンズアルデヒド、２−（２−フェニルインデン−1−イル）−５−メトキシベンズアルデヒド
【００６７】
２−（シクロペンタジエニル）−５−メトキシアセトフェノン、２−（２−メチルシクロペンタジエニル）−５−メトキシアセトフェノン、２−（３−メチルシクロペンタジエニル）−５−メトキシアセトフェノン、２−（２，３−ジメチルシクロペンタジエニル）−５−メトキシアセトフェノン、２−（２，４−ジメチルシクロペンタジエニル）−５−メトキシアセトフェノン、２−（３，４−ジメチルシクロペンタジエニル）−５−メトキシアセトフェノン、２−（２，３，４−トリメチルシクロペンタジエニル）−５−メトキシアセトフェノン、２−（２，４，５−トリメチルシクロペンタジエニル）−５−メトキシアセトフェノン、２−（２，３，４，５−テトラメチルシクロペンタジエニル）−５−メトキシアセトフェノン、２−（２−ｔｅｒｔ−ブチルシクロペンタジエニル）−５−メトキシアセトフェノン、２−（３−ｔｅｒｔ−ブチルシクロペンタジエニル）−５−メトキシアセトフェノン、２−（２−ジメチルアミノシクロペンタジエニル）−５−メトキシアセトフェノン、２−（３−ジメチルアミノシクロペンタジエニル）−５−メトキシアセトフェノン、２−（インデン−1−イル）−５−メトキシアセトフェノン、２−（２−メチルインデン−1−イル）−５−メトキシアセトフェノン、２−（２−フェニルインデン−1−イル）−５−メトキシアセトフェノン
【００６８】
２−（シクロペンタジエニル）−５−メトキシプロピオフェノン、２−（２−メチルシクロペンタジエニル）−５−メトキシプロピオフェノン、２−（３−メチルシクロペンタジエニル）−５−メトキシプロピオフェノン、２−（２，３−ジメチルシクロペンタジエニル）−５−メトキシプロピオフェノン、２−（２，４−ジメチルシクロペンタジエニル）−５−メトキシプロピオフェノン、２−（３，４−ジメチルシクロペンタジエニル）−５−メトキシプロピオフェノン、２−（２，３，４−トリメチルシクロペンタジエニル）−５−メトキシプロピオフェノン、２−（２，４，５−トリメチルシクロペンタジエニル）−５−メトキシプロピオフェノン、２−（２，３，４，５−テトラメチルシクロペンタジエニル）−５−メトキシプロピオフェノン、２−（２−ｔｅｒｔ−ブチルシクロペンタジエニル）−５−メトキシプロピオフェノン、２−（３−ｔｅｒｔ−ブチルシクロペンタジエニル）−５−メトキシプロピオフェノン、２−（２−ジメチルアミノシクロペンタジエニル）−５−メトキシプロピオフェノン、２−（３−ジメチルアミノシクロペンタジエニル）−５−メトキシプロピオフェノン、２−（インデン−1−イル）−５−メトキシプロピオフェノン、２−（２−メチルインデン−1−イル）−５−メトキシプロピオフェノン、２−（２−フェニルインデン−1−イル）−５−メトキシプロピオフェノン
【００６９】
２−（シクロペンタジエニル）−５−メトキシベンゾフェノン、２−（２−メチルシクロペンタジエニル）−５−メトキシベンゾフェノン、２−（３−メチルシクロペンタジエニル）−５−メトキシベンゾフェノン、２−（２，３−ジメチルシクロペンタジエニル）−５−メトキシベンゾフェノン、２−（２，４−ジメチルシクロペンタジエニル）−５−メトキシベンゾフェノン、２−（３，４−ジメチルシクロペンタジエニル）−５−メトキシベンゾフェノン、２−（２，３，４−トリメチルシクロペンタジエニル）−５−メトキシベンゾフェノン、２−（２，４，５−トリメチルシクロペンタジエニル）−５−メトキシベンゾフェノン、２−（２，３，４，５−テトラメチルシクロペンタジエニル）−５−メトキシベンゾフェノン、２−（２−ｔｅｒｔ−ブチルシクロペンタジエニル）−５−メトキシベンゾフェノン、２−（３−ｔｅｒｔ−ブチルシクロペンタジエニル）−５−メトキシベンゾフェノン、２−（２−ジメチルアミノシクロペンタジエニル）−５−メトキシベンゾフェノン、２−（３−ジメチルアミノシクロペンタジエニル）−５−メトキシベンゾフェノン、２−（インデン−1−イル）−５−メトキシベンゾフェノン、２−（２−メチルインデン−1−イル）−５−メトキシベンゾフェノン、２−（２−フェニルインデン−1−イル）−５−メトキシベンゾフェノン
【００７０】
２−（シクロペンタジエニル）−５−メトキシベンゾフェノン、２−（メチルシクロペンタジエニル）−５−メトキシベンゾフェノン、２−（ジメチルシクロペンタジエニル）−５−メトキシベンゾフェノン、２−（トリメチルシクロペンタジエニル）−５−メトキシベンゾフェノン、２−（テトラメチルシクロペンタジエニル）−５−メトキシベンゾフェノン、２−（ｔｅｒｔ−ブチルシクロペンタジエニル）−５−メトキシベンゾフェノン、２−（ジメチルアミノシクロペンタジエニル）−５−メトキシベンゾフェノン、２−（インデン−1−イル）−５−メトキシベンゾフェノン、２−（メチルインデン−1−イル）−５−メトキシベンゾフェノン、２−（フェニルインデン−1−イル）−５−メトキシベンゾフェノン
などが挙げられ、シクロペンタジエン環の二重結合の異性体については、単一または混合物であってもよい。
【００７１】
反応に用いられる求核剤としては、例えばヒドリド化合物、炭素アニオン化合物が挙げられる。
【００７２】
かかる求核剤としては、水素化ナトリウム、水素化リチウムアルミニウム、メチルマグネシウムブロミド、エチルマグネシウムブロミド、フェニルマグネシウムブロミド、ｎ−ブチルマグネシウムブロミド、ｔ−ブチルマグネシウムブロミド、メチルリチウム、フェニルリチウム、ｔ−ブチルリチウムなどが挙げられ、マグネシウムブロミドをマグネシウムクロリド、マグネシウムアイオダイドに変換した化合物も同様に例示される。
【００７３】
反応は通常、反応に対して不活性な溶媒中で行われる。かかる溶媒としては、例えばベンゼン、トルエンなどの芳香族炭化水素系溶媒、ヘキサン、ヘプタンなどの脂肪族炭化水素系溶媒、ジエチルエーテル、テトラヒドロフラン、１，４−ジオキサンなどのエーテル系溶媒、ヘキサメチルホスホリックアミド、ジメチルホルムアミドなどのアミド系溶媒、アセトニトリル、プロピオニトリル、アセトン、ジエチルケトン、メチルイソブチルケトン、シクロヘキサノンなどの極性溶媒、ジクロロメタン、ジクロロエタン、クロロベンゼン、ジクロロベンゼンなどのハロゲン系溶媒といった非プロトン性溶媒などが挙げられる。かかる溶媒はそれぞれ単独もしくは２種以上を混合して用いられ、その使用量は一般式（４）で示される置換シクロペンタジエンに対して通常１〜２００重量倍、好ましくは３〜５０重量倍の範囲である。
【００７４】
反応温度は通常−１００℃以上溶媒の沸点以下、好ましくは−８０〜１２０℃の範囲である。
【００７５】
反応後、得られた反応混合物に必要に応じ水を加えたのち、有機層と水層とに分液して、有機層として目的化合物の溶液を得る。先の反応において水と相溶性の溶媒を用いた場合や先の反応における溶媒の使用量が少ないために有機層と水層とを容易に分液できない場合には、該反応混合物にトルエン、酢酸エチル、クロロベンゼンなどの水に不溶の有機溶媒を加えた後に分液すればよい。一般式（２）で示されるシクロペンタジエンは、例えば該溶液を水洗し乾燥後、溶媒を留去し、さらに再結晶、蒸留、カラムクロマトグラフ処理などの方法によって精製することができる。
【００７６】
かくして製造される一般式（１）で示される遷移金属錯体は、化合物（Ａ）、あるいはさらに化合物（Ｂ）を、重合時に任意の順序で投入し使用することができるが、またそれらの任意の化合物の組合せを予め接触させて得られた反応物を用いてもよい。
【００７７】
化合物（Ａ）としては、公知の有機アルミニウム化合物が使用でき、好ましくは、下記化合物（Ａ１）〜（Ａ３）のいずれか、あるいはそれらの２〜３種の混合物が挙げられる。
（Ａ１）：  一般式  Ｅ1 a Ａｌ（Ｚ）3-a で示される有機アルミニウム化合物
（Ａ２）:  一般式  ｛−Ａｌ（Ｅ2 ）−Ｏ−｝b で示される構造を有する環状のアルミノキサン
（Ａ３）：  一般式  Ｅ3 ｛−Ａｌ（Ｅ3 ）−Ｏ−｝c Ａｌ（Ｅ3） 2 で示される構造を有する線状のアルミノキサン
（式中、Ｅ1 〜Ｅ3 は同一または相異なり、炭素原子数１〜８の炭化水素基であり、Ｚは同一または相異なり、水素原子またはハロゲン原子を表し、ａは１、２または３で、ｂは２以上の整数を、ｃは１以上の整数を表す。）
【００７８】
一般式（Ａ１）で示される有機アルミニウム化合物の具体例としては、トリメチルアルミニウム、トリエチルアルミニウム、トリプロピルアルミニウム、トリイソブチルアルミニウム、トリヘキシルアルミニウム等のトリアルキルアルミニウム；ジメチルアルミニウムクロライド、ジエチルアルミニウムクロライド、ジプロピルアルミニウムクロライド、ジイソブチルアルミニウムハクロライド、ジヘキシルアルミニウムクロライド等のジアルキルアルミニウムクロライド；メチルアルミニウムジクロライド、エチルアルミニウムジクロライド、プロピルアルミニウムジクロライド、イソブチルアルミニウムジクロライド、ヘキシルアルミニウムジクロライド等のアルキルアルミニウムジクロライド；ジメチルアルミニウムハイドライド、ジエチルアルミニウムハイドライド、ジプロピルアルミニウムハイドライド、ジイソブチルアルミニウムハイドライド、ジヘキシルアルミニウムハイドライド等のジアルキルアルミニウムハイドライド等を例示することができる。好ましくは、トリアルキルアルミニウムであり、より好ましくは、トリエチルアルミニウム、トリイソブチルアルミニウムである。
【００７９】
一般式（Ａ２）で示される構造を有する環状のアルミノキサン、一般式（Ａ３）で示される構造を有する線状のアルミノキサンＥ2 、Ｅ3 の具体例としては、メチル基、エチル基、ノルマルプロピル基、イソプロピル基、ノルマルブチル基、イソブチル基、ノルマルペンチル基、ネオペンチル基等のアルキル基を例示することができる。ｂは２以上の整数であり、ｃは１以上の整数である。好ましくは、Ｅ2 及びＥ3 はメチル基、イソブチル基であり、ｂは２〜４０、ｃは１〜４０である。
【００８０】
上記のアルミノキサンは各種の方法で作られる。その方法については特に制限はなく、公知の方法に準じて作ればよい。例えば、トリアルキルアルミニウム（例えば、トリメチルアルミニウムなど）を適当な有機溶剤（ベンゼン、脂肪族炭化水素など）に溶かした溶液を水と接触させて作る。また、トリアルキルアルミニウム（例えば、トリメチルアルミニウムなど）を結晶水を含んでいる金属塩（例えば、硫酸銅水和物など）に接触させて作る方法が例示できる。
【００８１】
化合物（Ｂ）としては、（Ｂ１）一般式ＢＱ1 Ｑ2 Ｑ3 で表されるホウ素化合物、（Ｂ２）一般式Ｚ+ （ＢＱ1 Ｑ2 Ｑ3 Ｑ4 ）- で表されるホウ素化合物、（Ｂ３）一般式（Ｌ−Ｈ）+ （ＢＱ1 Ｑ2 Ｑ3 Ｑ4 ）- で表されるホウ素化合物等のいずれか、あるいはそれらの２〜３種の混合物を用いる。
【００８２】
一般式  ＢＱ1 Ｑ2 Ｑ3 で表されるホウ素化合物（Ｂ１）において、Ｂは３価の原子価状態のホウ素原子であり、Ｑ1 〜Ｑ3 はハロゲン原子、１〜２０個の炭素原子を含む炭化水素基、１〜２０個の  炭素原子を含むハロゲン化炭化水素基、１〜２０個の炭素原子を含む置換シリル基、１〜２０個の炭素原子を含むアルコキシ基または２〜２０個の炭素原子を含む２置換アミノ基であり、それらは同じであっても異なっていても良い。好ましいＱ1 〜Ｑ3 はハロゲン原子、１〜２０個の炭素原子を含む炭化水素基、１〜２０個の炭素原子を含むハロゲン化炭化水素基である。
【００８３】
（Ｂ１）の具体例としては、トリス（ペンタフルオロフェニル）ボラン、トリス（２，３，５，６−テトラフルオロフェニル）ボラン、トリス（２，３，４，５−テトラフルオロフェニル）ボラン、トリス（３，４，５−トリフルオロフェニル）ボラン、トリス（２，３，４−トリフルオロフェニル）ボラン、フェニルビス（ペンタフルオロフェニル）ボラン等が挙げられるが、最も好ましくは、トリス（ペンタフルオロフェニル）ボランである。
【００８４】
一般式Ｚ+ （ＢＱ1 Ｑ2 Ｑ3 Ｑ4 ）- で表されるホウ素化合物（Ｂ２）において、Ｚ+ は無機または有機のカチオンであり、Ｂは３価の原子価状態のホウ素原子であり、Ｑ1 〜Ｑ4 は上記の（Ｂ１）におけるＱ1 〜Ｑ3 と同様である。
【００８５】
（Ｂ２）で表される化合物の具体例としては、無機のカチオンであるＺ+ には、フェロセニウムカチオン、アルキル置換フェロセニウムカチオン、銀陽イオンなどが、有機のカチオンであるＺ+ には、トリフェニルメチルカチオンなどが挙げられる。（ＢＱ1 Ｑ2 Ｑ3 Ｑ4 ）- には、テトラキス（ペンタフルオロフェニル）ボレート、テトラキス（２，３，５，６−テトラフルオロフェニル）ボレート、テトラキス（２，３，４，５−テトラフルオロフェニル）ボレート、テトラキス（３，４，５−トリフルオロフェニル）ボレート、テトラキス（２，２，４−トリフルオロフェニル）ボレート、フェニルビス（ペンタフルオロフェニル）ボレ−ト、テトラキス（３，５−ビストリフルオロメチルフェニル）ボレートなどが挙げられる。
【００８６】
これらの具体的な組み合わせとしては、フェロセニウムテトラキス（ペンタフルオロフェニル）ボレート、１，１'−ジメチルフェロセニウムテトラキス（ペンタフルオロフェニル）ボレート、銀テトラキス（ペンタフルオロフェニル）ボレート、トリフェニルメチルテトラキス（ペンタフルオロフェニル）ボレート、トリフェニルメチルテトラキス（３，５−ビストリフルオロメチルフェニル）ボレートなどを挙げることができるが、好ましくは、トリフェニルメチルテトラキス（ペンタフルオロフェニル）ボレートが挙げられる。
【００８７】
また、一般式（Ｌ−Ｈ）+ （ＢＱ1 Ｑ2 Ｑ3 Ｑ4 ）- で表されるホウ素化合物（Ｂ３）においては、Ｌは中性ルイス塩基であり、（Ｌ−Ｈ）+ はブレンステッド酸であり、Ｂは３価の原子価状態のホウ素原子であり、Ｑ1 〜Ｑ4 は上記の（Ｂ１）におけるＱ1 〜Ｑ3 と同様である。
【００８８】
一般式（Ｌ−Ｈ）+ （ＢＱ1 Ｑ2 Ｑ3 Ｑ4 ）- で表される化合物の具体例としては、ブレンステッド酸である（Ｌ−Ｈ）+ には、トリアルキル置換アンモニウム、Ｎ，Ｎ−ジアルキルアニリニウム、ジアルキルアンモニウム、トリアリールホスホニウムなどが挙げられ、（ＢＱ1 Ｑ2 Ｑ3 Ｑ4 ）- には、前述と同様のものが挙げられる。
【００８９】
これらの具体的な組み合わせとしては、トリエチルアンモニウムテトラキス（ペンタフルオロフェニル）ボレート、トリプロピルアンモニウムテトラキス（ペンタフルオロフェニル）ボレート、トリ（ノルマルブチル）アンモニウムテトラキス（ペンタフルオロフェニル）ボレート、トリ（ノルマルブチル）アンモニウムテトラキス（３，５−ビストリフルオロメチルフェニル）ボレート、Ｎ，Ｎ−ジメチルアニリニウムテトラキス（ペンタフルオロフェニル）ボレート、Ｎ，Ｎ−ジエチルアニリニウムテトラキス（ペンタフルオロフェニル）ボレート、Ｎ，Ｎ−２，４，６−ペンタメチルアニリニウムテトラキス（ペンタフルオロフェニル）ボレート、Ｎ，Ｎ−ジメチルアニリニウムテトラキス（３，５−ビストリフルオロメチルフェニル）ボレート、ジイソプロピルアンモニウムテトラキス（ペンタフルオロフェニル）ボレート、ジシクロヘキシルアンモニウムテトラキス（ペンタフルオロフェニル）ボレート、トリフェニルホスホニウムテトラキス（ペンタフルオロフェニル）ボレート、トリ（メチルフェニル）ホスホニウムテトラキス（ペンタフルオロフェニル）ボレート、トリ（ジメチルフェニル）ホスホニウムテトラキス（ペンタフルオロフェニル）ボレートなどを挙げることができるが、好ましくは、トリ（ノルマルブチル）アンモニウムテトラキス（ペンタフルオロフェニル）ボレート、Ｎ，Ｎ−ジメチルアニリニウムテトラキス（ペンタフルオロフェニル）ボレートが挙げられる。
【００９０】
各触媒成分の使用量は、化合物（Ａ）／遷移金属錯体のモル比が０．１〜１００００で、好ましくは５〜２０００、化合物（Ｂ）／遷移金属錯体のモル比が０．０１〜１００で、好ましくは０．５〜１０の範囲にあるように、各成分を用いることが望ましい。各触媒成分を溶液状態で使う場合の濃度については、一般式（１）で表される遷移金属錯体が、０．０００１〜５ミリモル／リットルで、好ましくは、０．００１〜１ミリモル／リットル、化合物（Ａ）が、Ａｌ原子換算で、０．０１〜５００ミリモル／リットルで、好ましくは、０．１〜１００ミリモル／リットル、化合物（Ｂ）は、０．０００１〜５ミリモル／リットルで、好ましくは、０．００１〜１ミリモル／リットルの範囲にあるように、各成分を用いることが望ましい。
【００９１】
本発明において、重合に使用するモノマーは、炭素原子数２〜２０個からなるオレフィン、ジオレフィン等のいずれをも用いることができ、同時に２種類以上のモノマーを用いることもできる。かかるモノマーを以下に例示するが、本発明は下記化合物に限定されるべきものではない。かかるオレフィンの具体例としては、エチレン、プロピレン、ブテン−１、ペンテン−１、ヘキセン−１、ヘプテン−１、オクテン−１、ノネン−１、デセン−１、５−メチル−２−ペンテン−１、ビニルシクロヘキセン等が例示される。ジオレフィン化合物としては、炭化水素化合物の共役ジエン、非共役ジエンが挙げられ、かかる化合物の具体例としては、非共役ジエン化合物の具体例として、１，５−ヘキサジエン、１，４−ヘキサジエン、１，４−ペンタジエン、１，７−オクタジエン、１，８−ノナジエン、１，９−デカジエン、４−メチル−１，４−ヘキサジエン、５−メチル−１，４−ヘキサジエン、７−メチル−１，６−オクタジエン、５−エチリデン−２−ノルボルネン、ジシクロペンタジエン、５−ビニル−２−ノルボルネン、５−メチル−２−ノルボルネン、ノルボルナジエン、５−メチレン−２−ノルボルネン、１，５−シクロオクタジエン、５，８−エンドメチレンヘキサヒドロナフタレン等が例示され、共役ジエン化合物の具体例としては、１，３−ブタジエン、イソプレン、１，３−ヘキサジエン、１，３−オクタジエン、１，３−シクロオクタジエン、１，３−シクロヘキサジエン等を例示することができる。
共重合体を構成するモノマーの具体例としては、エチレンとプロピレン、エチレンとブテン−１、エチレンとヘキセン−１、プロピレンとブテン−１等、およびそれらにさらに５−エチリデン−２−ノルボルネンを使用する組み合わせ等が例示されるが、本発明は、上記化合物に限定されるものではない。
【００９２】
本発明では、モノマーとして芳香族ビニル化合物も用いることができる。芳香族ビニル化合物の具体例としては、スチレン、ｏ−メチルスチレン、ｍ−メチルスチレン、ｐ−メチルスチレン、ｏ，ｐ−ジメチルスチレン、ｏ−エチルスチレン、ｍ−エチルスチレン、ｐ−エチルスチレン、ｏ−クロロスチレン、ｐ−クロロスチレン、α−メチルスチレン、ジビニルベンゼン等が挙げられる。
【００９３】
重合方法も、特に限定されるべきものではないが、例えば、ブタン、ペンタン、ヘキサン、ヘプタン、オクタン等の脂肪族炭化水素、ベンゼン、トルエン等の芳香族炭化水素、又はメチレンジクロライド等のハロゲン化炭化水素を溶媒として用いる溶媒重合、又はスラリー重合、ガス状のモノマー中での気相重合等が可能であり、また、連続重合、回分式重合のどちらでも可能である。
【００９４】
重合温度は、−５０℃〜２００℃の範囲をとり得るが、特に、−２０℃〜１００℃の範囲が好ましく、重合圧力は、常圧〜６０ｋｇ／ｃｍ２  Ｇ（６ＭＰａ）が好ましい。重合時間は、一般的に、目的とするポリマーの種類、反応装置により適宜決定されるが、１分間〜２０時間の範囲をとることができる。また、本発明は共重合体の分子量を調節するために水素等の連鎖移動剤を添加することもできる。
【００９５】
【発明の効果】
本発明の遷移金属錯体は、重合用触媒成分として極めて有用である。
【００９６】
【実施例】
以下、実施例により本発明をさらに詳細に説明するが、本発明はこれらに限定されるものではない。
（実施例１）
２−（２，３，４，５−テトラメチルシクロペンタジエニル）ベンジルアルコールの合成
２−（２，３，４，５−テトラメチルシクロペンタジエニル）ベンズアルデヒド（２．２６ｇ、１０．０mmol）のエタノール溶液（２９．０ｍL）中に、室温にてテトラヒドロホウ酸ナトリウム（０．４２ｇ、１１．０mmol）を添加し、３時間攪拌した。
反応混合液にトルエン（２０．０ｍL）と脱イオン水（２０．０ｍL）を加えて有機層と水層とを分けた。有機層を硫酸ナトリウムで乾燥した後、溶媒を留去することで淡黄色オイルとして、２−（２，３，４，５−テトラメチルシクロペンタジエニル）ベンジルアルコール（２．２３g、収率９６％）を得た。
1H  NMR（CDCl3）  δ０．９１−１．２２ (３H), １．６８(３H), １．８５(３H), １．９７(３H), ２．３５(１H), ２．７０−３．０５(１H), ４．４８(２H), ６．８２−７．４７(４H)
マススペクトル  （EI, m/e）  ２２８（M+）, ２１３, １９５, １８０, １６５, １２８, １１５
【００９７】
（実施例２）
{２’−（２，３，４，５−テトラメチルシクロペンタジエニル）フェニル}フェニルメチルアルコールの合成
２−（２，３，４，５−テトラメチルシクロペンタジエニル）ベンズアルデヒド（２．０ｇ、８．８０mmol））のテトラヒドロフラン溶液（３４．０ｍL）中に−７８℃にてフェニルリチウムの１．０５Mシクロヘキサン、エーテル溶液（１７．７ｍL）を滴下し、室温まで昇温し、4時間攪拌した。
反応混合液に脱イオン水（２０．０ｍL）とトルエン（２０．０ｍL）を加えて有機層と水層を分離した。有機層を硫酸ナトリウムで乾燥させた後溶媒を留去し、精製はシリカゲルカラム（ヘキサン/酢酸エチル＝9/1）にて行い、淡黄色オイルとして{２’−（２，３，４，５−テトラメチルシクロペンタジエニル）フェニル}フェニルメチルアルコール（２．８３ｇ、収率８７％）を得た。
1H  NMR（CDCl3）  δ０．８２−１．１６(３H), １．４５−１．８８(９H), ２．２５−３．２１(１H), ５．５５−６．４５(２H), ６．９１−７．７７(４H)
マススペクトル  (EI, m/e)  ３０４（M+）, ２８６, ２７１, ２５６, １９３,１６５, ７７
【００９８】
（実施例３）
２−（２，３，４，５−テトラメチルシクロペンタジエニル）ベンジロキシチタニウムビス（ジメチルアミド）の合成
２−（２，３，４，５−テトラメチルシクロペンタジエニル）ベンジルアルコール(０．３g、１．３１mmol)のトルエン溶液中(５．２０mLに−３０℃でテトラキス（ジメチルアミド）チタニウム(０．２９g、１．３１mmol)のトルエン溶液（１．７３mL）を滴下し、室温で３０分攪拌した。その後１１０℃で５時間攪拌した後、溶媒を留去し２−（２，３，４，５−テトラメチルシクロペンタジエニル）ベンジロキシチタニウムビス（ジメチルアミド）（０．3０ｇ、８３．３%）を得た。
1H  NMR（C6D6）  δ１．８６(６H), １．９７(６H), ３．１６(１２H), ５．４６(２H), ６．８８−７．２５(４H)
【００９９】
（実施例４）
２−（２，３，４，５−テトラメチルシクロペンタジエニル）ベンジロキシチタニウムジクロライドの合成
２−（２，３，４，５−テトラメチルシクロペンタジエニル）ベンジロキシチタニウムビス（ジメチルアミド）(０．８４g、３．０７mmol)のペンタン溶液（１５．２mL）に、０℃でトリメチルクロロシラン(３．６７g、３３．８mmol)のペンタン溶液（５．００mL）を滴下し、室温で15時間攪拌した。黄色固体の２−（２，３，４，５−テトラメチルシクロペンタジエニル）ベンジロキシチタニウムジクロライド（１．００ｇ、９４．３%）を得た。
1H  NMR（C6D6）  δ１．６３(６H), ２．１６(６H), ５．１２(２H), ６．６４−７．０６(４H)
【０１００】
（実施例５）
オートクレーブに窒素下で、トルエン５ｍｌを仕込み、７０℃で安定させた後、エチレンを０．６ＭＰａまで加圧し安定させた。ここに、MMAO（１００μｌ、１．０Ｍ、関東化学）、２−（２，３，４，５−テトラメチルシクロペンタジエニル）ベンジロキシチタニウムビス（ジメチルアミド）（０．２５μｍｏｌ）を加え、３０分間重合した。重合の結果、分子量（Mw）＝２．３６×１０6、分子量分布（Mw/Mn）=３．７であるポリマーをチタニウム１mol当たり、1時間当たり、７．３６×１０4ｇ製造した。
【０１０１】
（実施例６）
MMAOの代わりにトリイソブチルアルミニウムのヘキサン溶液（１００μｌ、１．０Ｍ、関東化学）、またトリフェニルカルベニウムテトラキスペンタフルオロフェニルボレート（０．７５μｍｏｌ）を用いた以外は実施例５と同様に重合を行った。重合の結果、分子量（Mw）＝７．３７×１０5、分子量分布（Mw/Mn）=２．６であるポリマーをチタニウム１mol当たり、1時間当たり、６．５６×１０4ｇ製造した。
【０１０２】
（実施例７）
触媒成分として２−（２，３，４，５−テトラメチルシクロペンタジエニル）ベンジロキシチタニウムジクロライドを用いた以外は実施例５と同様に重合を行った。重合の結果、分子量（Mw）１．４３×１０5、分子量分布（Mw/Mn）=１．６であるポリマーをチタニウム１mol当たり、1時間当たり、１．６５×１０5ｇ製造した。
【０１０３】
（実施例８）
触媒成分として２−（２，３，４，５−テトラメチルシクロペンタジエニル）ベンジロキシチタニウムジクロライド、MMAOの代わりにトリイソブチルアルミニウムのヘキサン溶液（１００μｌ、１．０Ｍ、関東化学）、またトリフェニルカルベニウムテトラキスペンタフルオロフェニルボレート（０．７５μｍｏｌ）を用いた以外は実施例５と同様に重合を行った。重合の結果、分子量（Mw）＝７．８６×１０5、分子量分布（Mw/Mn）=２．７であるポリマーをチタニウム１mol当たり、1時間当たり、２．６９×１０5ｇ製造した。
【０１０４】
（実施例９）
触媒成分として２−（２，３，４，５−テトラメチルシクロペンタジエニル）ベンジロキシチタニウムジクロライド、MMAOの代わりにトリイソブチルアルミニウムのヘキサン溶液（１００μｌ、１．０Ｍ、関東化学）、またジメチルアニリニウムテトラキスペンタフルオロフェニルボレート（０．７５μｍｏｌ）を用いた以外は実施例５と同様に重合を行った。重合の結果、分子量（Mw）＝６．７４×１０5、分子量分布（Mw/Mn）=２．４であるポリマーをチタニウム１mol当たり、1時間当たり、２．３８×１０5ｇ製造した。